(57)【要約】  本発明は、少なくとも一つの発光層と、電子注入層と、少なくとも一つのカソード電極と、を含む有機発光ダイオード（１００）であって、上記電子注入層は、有機ホスフィン化合物を含み、上記電子注入層は、金属、金属塩、金属錯体、および金属有機化合物を有さず、上記カソード電極は、少なくとも第一カソード電極層を含み、上記第一カソード電極層は、アルカリ金属、アルカリ土類金属、希土類金属、および／または第３族遷移金属を含む群から選択される第一の０価の金属を含み、上記電子注入層は、上記第一カソード電極層と直接接触して配置される、有機発光ダイオードに関する。
2019500752.tif 000002
【特許請求の範囲】
【請求項１】
少なくとも一つの発光層（１５０）と、電子注入層（１８０）と、少なくとも一つのカソード電極（１９０）と、を備える有機発光ダイオード（１００）であって、
上記電子注入層（１８０）は、有機ホスフィン化合物を含み、上記電子注入層（１８０）は、金属、金属塩、金属錯体、および金属有機化合物を有さず、
上記カソード電極（１９０）は、少なくとも第一カソード電極層（１９１）を含み、
上記第一カソード電極層（１９１）は、アルカリ金属、アルカリ土類金属、希土類金属、および／または第３族遷移金属を含む群から選択される第一の０価の金属を含み、
上記電子注入層（１８０）は、上記第一カソード電極層（１９１）と直接接触して配置される、有機発光ダイオード（１００）。
【請求項２】
上記電子注入層（１８０）の上記有機ホスフィン化合物は、式Ｉａの化合物であって、
【化１】
2019500752.tif 000083
式中、
Ｘは、Ｏ、Ｓ、Ｓｅから選択され、
Ｒ１およびＲ２は、それぞれ独立して、Ｃ１〜Ｃ１２アルキル、置換または非置換のＣ６〜Ｃ２０アリール、もしくは置換または非置換のＣ５〜Ｃ２０ヘテロアリールから選択され、もしくはＲ１およびＲ２は、アルケン‐ジ‐イル基に架橋されることによってＰ原子とともに置換または非置換の５、６、または７員環を形成し、
Ａ１は、フェニルまたは式（ＩＩ）から選択され、
【化２】
2019500752.tif 000084
式中、
Ｒ３は、Ｃ１〜Ｃ８アルカン‐ジ‐イル、置換または非置換のＣ６〜Ｃ２０アリーレン、もしくは置換または非置換のＣ５〜Ｃ２０ヘテロアリーレンから選択され、もしくはＡ１は、式（ＩＩＩ）から選択され、
【化３】
2019500752.tif 000085
式中、
ｎは、０または１から選択され、
ｍは、１または２から選択され、
ｏは、１または２から選択され、
ｍは、ｏが２の場合、１であり、
Ａｒ１は、置換または非置換のＣ６〜Ｃ２０アリーレン、および置換または非置換のＣ５〜Ｃ２０ヘテロアリーレンから選択され、
Ａｒ２は、置換または非置換のＣ１８〜Ｃ４０アリーレン、および置換または非置換のＣ１０〜Ｃ４０ヘテロアリーレンから選択され、
Ｒ４は、Ｈ、Ｃ１〜Ｃ１２アルキル、置換または非置換のＣ６〜Ｃ２０アリール、および置換または非置換のＣ５〜Ｃ２０ヘテロアリールから選択され、
上記カソード電極（１９０）は、少なくとも第一カソード電極層（１９１）を含み、
上記第一カソード電極層（１９１）は、アルカリ金属、アルカリ土類金属、希土類金属、および／または第３族遷移金属を含む群から選択される第一の０価の金属を含み、
上記電子注入層（１８０）は、上記第一カソード電極層（１９１）と直接接触して配置される、請求項１に記載の有機発光ダイオード（１００）。
【請求項３】
上記第一カソード電極層（１９１）は、金属ハロゲン化物を有さない、および／または金属有機錯体を有さない、請求項１または２に記載の有機発光ダイオード（１００）。
【請求項４】
上記第一カソード電極層（１９１）は、第二の０価の金属をさらに含み、上記第二の０価の金属は、主族金属または遷移金属から選択され、上記第二の０価の金属は、上記第一の０価の金属とは異なって選択され、好ましくは、上記第二の０価の金属は、Ｌｉ、Ｎａ、Ｋ、Ｃｓ、Ｍｇ、Ｃａ、Ｓｒ、Ｂａ、Ｓｃ、Ｙ、Ｔｉ、Ｖ、Ｃｒ、Ｍｎ、Ｍｎ、Ｆｅ、Ｆｅ、Ｃｏ、Ｃｏ、Ｎｉ、Ｃｕ、Ｃｕ、Ｚｎ、Ａｇ、Ａｕ、Ａｕ、Ａｌ、Ｇａ、Ｉｎ、Ｓｎ、Ｓｎ、Ｔｅ、ＢｉまたはＰｂを含む群から選択され、より好ましくは、上記第二の０価の金属は、Ａｇ、Ａｕ、Ｚｎ、Ｔｅ、Ｙｂ、Ｇａ、Ｂｉ、Ｂａ、Ｃａ、Ａｌを含む群から選択され、最も好ましくは、上記第二の０価の金属は、Ａｇ、Ｚｎ、Ｔｅ、Ｙｂ、Ｇａ、および／またはＢｉを含む群から選択される、請求項１から３のいずれか一項に記載の有機発光ダイオード（１００）。
【請求項５】
上記カソード電極（１９０）は、第二カソード電極層（１９２）をさらに含み、上記第二カソード電極層（１９２）は、０価の金属、合金、および／または酸化物の形態の第三金属を少なくとも含み、上記第三金属は、主族金属、遷移金属、および／または希土類金属から選択され、好ましくは、上記第三金属は０価の、Ａｇ、Ａｌ、Ｃｕ、およびＡｕ、ＭｇＡｇ合金、インジウム錫酸化物、インジウム亜鉛酸化物、イッテルビウム酸化物、インジウムガリウム亜鉛酸化物から選択され、より好ましくは、上記第三金属は、ＡｇおよびＡｌ、ならびにＭｇＡｇ合金から選択され、最も好ましくは、上記第三金属は０価の、ＡｇおよびＡｌから選択される、請求項１から４のいずれか一項に記載の有機発光ダイオード（１００）。
【請求項６】
少なくとも一つのマトリックス化合物を含む少なくとも一つの電子輸送層（１６０）をさらに備え、上記電子注入層（１８０）は、上記第一カソード電極層（１９１）と上記電子輸送層（１６０）との間に接触しながら挟まれており、上記電子輸送層（１６０）は、好ましくは、略０デバイ以上、略２．５デバイ以下の双極子モーメントを有する第一有機マトリックス化合物を含む、請求項１から５のいずれか一項に記載の有機発光ダイオード（１００）。
【請求項７】
Ａｒ１は、置換のＣ６〜Ｃ２０アリーレンおよび／または置換のＣ５〜Ｃ２０ヘテロアリーレンから選択され、上記Ｃ６〜Ｃ２０アリーレンおよび／または上記Ｃ５〜Ｃ２０ヘテロアリーレンは、Ｃ１〜Ｃ１２アルキル基の少なくとも一つ、および／またはＣ１〜Ｃ１２ヘテロアルキル基の少なくとも一つに置換され、
Ａｒ２は、置換のＣ１８〜Ｃ４０アリーレンおよび／または置換のＣ１０〜Ｃ４０ヘテロアリーレンから選択され、上記Ｃ１８〜Ｃ４０アリーレンおよび／または上記Ｃ１０〜Ｃ４０ヘテロアリーレンは、Ｃ１〜Ｃ１２アルキル基の少なくとも一つおよび／またはＣ１〜Ｃ１２ヘテロアルキル基の少なくとも一つに置換され、
Ａｒ１は、好ましくは置換のＣ６〜Ｃ２０アリーレンおよび／または置換のＣ５〜Ｃ２０ヘテロアリーレンであって、上記Ｃ６〜Ｃ２０アリーレンおよび／または上記Ｃ５〜Ｃ２０ヘテロアリーレンは、Ｃ１〜Ｃ６アルキル基および／またはＣ１〜Ｃ６ヘテロアルキル基の少なくとも一つに置換され、
Ａｒ２は、置換のＣ１８〜Ｃ４０アリーレンおよび／または置換のＣ１０〜Ｃ４０ヘテロアリーレンであって、上記Ｃ１８〜Ｃ４０アリーレンおよび／または上記Ｃ１０〜Ｃ４０ヘテロアリーレンは、Ｃ１〜Ｃ６アルキル基および／またはＣ１〜Ｃ６ヘテロアルキル基の少なくとも一つに置換され、
Ａｒ１は、より好ましくは置換のＣ６〜Ｃ２０アリーレンおよび／または置換のＣ５〜Ｃ２０ヘテロアリーレンであって、上記Ｃ６〜Ｃ２０アリーレンおよび／またはＣ５〜Ｃ２０ヘテロアリーレンは、Ｃ１〜Ｃ４アルキル基および／またはＣ１〜Ｃ４ヘテロアルキル基の少なくとも一つに置換され、
Ａｒ２は、置換のＣ１８〜Ｃ４０アリーレンおよび／または置換のＣ１０〜Ｃ４０ヘテロアリーレンであって、上記Ｃ１８〜Ｃ４０アリーレンおよび／またはＣ１０〜Ｃ４０ヘテロアリーレンは、Ｃ１〜Ｃ４アルキル基および／またはＣ１〜Ｃ４ヘテロアルキル基の少なくとも一つに置換される、請求項１から６のいずれか一項に記載の有機発光ダイオード（１００）。
【請求項８】
Ｒ１およびＲ２は、それぞれ独立して、置換のＣ６〜Ｃ２０アリールまたは置換のＣ５〜Ｃ２０ヘテロアリールから選択され、上記Ｃ６〜Ｃ２０アリールおよび／または上記Ｃ５〜Ｃ２０ヘテロアリールは、Ｃ１〜Ｃ１２アルキル基の少なくとも一つおよび／またはＣ１〜Ｃ１２ヘテロアルキル基の少なくとも一つに置換され、好ましくは、Ｒ１およびＲ２は、同一となるように選択される、および／または、
Ｒ３は、それぞれ独立して、置換のＣ６〜Ｃ２０アリーレンまたは置換のＣ５〜Ｃ２０ヘテロアリーレンから選択され、上記Ｃ６〜Ｃ２０アリーレンおよび／または上記Ｃ５〜Ｃ２０ヘテロアリーレンは、Ｃ１〜Ｃ１２アルキル基の少なくとも一つおよび／またはＣ１〜Ｃ１２ヘテロアルキル基の少なくとも一つに置換される、および／または、
Ｒ４は、それぞれ独立して、置換のＣ６〜Ｃ２０アリールまたは置換のＣ５〜Ｃ２０ヘテロアリールから選択され、上記Ｃ６〜Ｃ２０アリールおよび／または上記Ｃ５〜Ｃ２０ヘテロアリールはＣ１〜Ｃ１２アルキル基の少なくとも一つおよび／またはＣ１〜Ｃ１２ヘテロアルキル基の少なくとも一つに置換される、請求項１から７のいずれか一項に記載の有機発光ダイオード（１００）。
【請求項９】
ｏ＝２の場合、上記電子注入層（１８０）の上記有機ホスフィン化合物は、式Ｉｂの化合物、
【化４】
2019500752.tif 000086
であり、または、
ｏ＝１の場合、上記電子注入層（１８０）の上記有機ホスフィン化合物は、式Ｉｃ、Ｉｄ、ＩｅまたはＩｆの化合物、
【化５】
2019500752.tif 000087
または、
【化６】
2019500752.tif 000088
である、請求項１から８のいずれか一項に記載の有機発光ダイオード（１００）。
【請求項１０】
Ｒ１およびＲ２は、それぞれ独立して、Ｃ１〜Ｃ４アルキル、非置換または置換のＣ６〜Ｃ１０アリール、もしくは非置換または置換のＣ５〜Ｃ１０ヘテロアリールから選択され、上記Ｃ６〜Ｃ１０アリール、および／または上記Ｃ５〜Ｃ１０ヘテロアリールは、Ｃ１〜Ｃ１２アルキル基の少なくとも一つおよび／またはＣ１〜Ｃ１２ヘテロアルキル基の少なくとも一つに置換され、好ましくは、Ｒ１およびＲ２は、同一となるように選択され、好ましくは、Ｒ１およびＲ２は、それぞれ独立して、メチル、フェニル、ナフチル、フェナントリル、ピレニル、またはピリジルから選択され、さらに好ましくは、Ｒ１およびＲ２は、それぞれ独立して、メチル、フェニル、およびピリジルから選択され、より好ましくは、Ｒ１およびＲ２は、同一となるように選択される、および／または、Ｘは、ＯまたはＳであり、好ましくはＯである、および／または、
Ｒ３は、Ｃ１〜Ｃ６アルカン‐ジ‐イル、非置換または置換のＣ６〜Ｃ１０アリーレン、もしくは非置換または置換のＣ５〜Ｃ１０ヘテロアリーレンから選択され、好ましくはＣ１〜Ｃ４アルカン‐ジ‐イルから選択される、および／または、
Ｒ４は、Ｈ、フェニル、ビフェニル、テルフェニル、フルオレニル、ナフチル、アントラニル、フェナントリル、ピレニル、カルバゾイル、ジベンゾフラニル、ジナフトフラニル、好ましくは、Ｈ、フェニル、ビフェニル、またはナフチル、より好ましくは、Ｈから選択される、および／または、
ｎは、０、１、または２であり、好ましくは、ｎは、１または２、さらに好ましくは、ｎ＝２の場合、Ａｒ１は、フェニル、より好ましくは、ｎ＝１の場合、Ｒ１およびＲ２は、フェニルかつＲ４はＨであり、
ｍは、１または２であり、かつｎは、０または１であり、もしくはｍは、２であり、かつｎは、２である、および／または、
Ａｒ１は、フェニレン、ビフェニレン、テルフェニレン、ナフチレン、フルオレニレン、ピリジレン、キノリニレン、およびピリミジニレンから選択される、および／または、
Ａｒ２は、フルオレニレン、アントラニレン、ピレニレン、フェナントリレン、カルバゾイレン、ベンゾ［ｃ］アクリジニレン、ジベンゾ［ｃ，ｈ］アクリジニレン、ジベンゾ［ａ，ｊ］アクリジニレンから選択される、請求項１から９のいずれか一項に記載の有機発光ダイオード（１００）。
【請求項１１】
Ｒ１、Ｒ２、Ｒ３、Ｒ４、Ａｒ１、および／またはＡｒ２は非置換である、請求項１から１０のいずれか一項に記載の有機発光ダイオード（１００）。
【請求項１２】
Ａｒ２は、式ＩＶａ〜ＩＶｈの化合物、
【化７】
2019500752.tif 000089
から選択される、請求項１から１１のいずれか一項に記載の有機発光ダイオード（１００）。
【請求項１３】
式（Ｉ）の上記化合物は、式Ｖａ〜Ｖａｉの化合物、
【化８】
2019500752.tif 000090
または、式Ｖｆ〜Ｖｑの化合物、
【化９】
2019500752.tif 000091
または、式Ｖｒ〜Ｖｔの化合物、
【化１０】
2019500752.tif 000092
式Ｖｕ〜Ｖａｉの化合物、
【化１１】
2019500752.tif 000093
から選択される、請求項１から１２のいずれか一項に記載の有機発光ダイオード（１００）。
【請求項１４】
請求項１から１３のいずれか一項に記載の有機発光ダイオード（１００）の製造方法であって、
上記基板（１１０）の上にはアノード電極が堆積され、上記アノード電極の上には、正孔注入層（１３０）、正孔輸送層（１４０）、任意の電子ブロッキング層（１４５）、発光層（１５０）、任意の正孔ブロッキング層（１５５）、任意の電子輸送層（１６０）、電子注入層（１８０）、および第一カソード電極層（１９１）からなる他の各層がこの順で堆積される、または、
上記各層は、上記第一カソード電極層（１９１）を先頭に逆の順番で堆積され、
より好ましくは、上記第一電子注入層（１８０）は、上記第一カソード電極層（１９１）が堆積される前に堆積される、方法。
【請求項１５】
請求項１から１３のいずれか一項に記載の、少なくとも一つの有機発光ダイオード（１００）を備える電子デバイス。
【発明の詳細な説明】
【技術分野】
【０００１】
本発明は、有機発光ダイオード（ＯＬＥＤ）用の有機ホスフィン化合物を含む電子注入層（ＥＩＬ）、および、上記電子注入層（ＥＩＬ）を含む上記有機発光ダイオード（ＯＬＥＤ）の製造方法に関する。
【背景技術】
【０００２】
自発光型デバイスである有機発光ダイオード（ＯＬＥＤ）は、視野角が広く、コントラストが良好で、応答が速く、高輝度であり、駆動電圧特性に優れ、色再現性がある。通常、ＯＬＥＤは、アノード電極、正孔注入層（ＨＩＬ）、正孔輸送層（ＨＴＬ）、発光層（ＥＭＬ）、電子輸送層（ＥＴＬ）、およびカソード電極を備えており、これらが基板上に順番に積層されている。この点に関して、ＨＩＬ、ＨＴＬ、ＥＭＬ、およびＥＴＬは、有機化合物から形成される薄膜である。
【０００３】
アノード電極およびカソード電極に電圧を印加すると、アノード電極から注入された正孔は、ＨＩＬおよびＨＴＬを経由してＥＭＬに移動し、カソード電極から注入された電子は、ＥＴＬを経由してＥＭＬに移動する。正孔と電子とはＥＭＬ中で再結合して、励起子を生成する。
【０００４】
励起子が励起状態から基底状態に落ちるとき、光が放射される。上述の構造を有しているＯＬＥＤが優れた効率および／または長い寿命を有するよう、正孔および電子の注入および流動は、釣り合いがとれていなければならない。
【０００５】
ハロゲン化アルカリおよびアルカリ有機錯体を用いて、カソード電極から発光層への電子注入を高めてきた。ハロゲン化リチウムおよびリチウム有機錯体は、アルミニウムカソード電極からの電子注入を高めるのにとりわけ効果的であることがわかっている。しかしながら、ハロゲン化リチウムおよびリチウム有機錯体の使用は、健康リスクおよび安全リスクを伴いうる。そのため、これらの化合物の使用は避けるのが望ましい。これは、電子注入層でもっとも一般的に用いられる二つの化合物、ＬｉＦとＬｉＱ（リチウム８‐ヒドロキシキノレート）とに、とりわけ影響する。
【０００６】
ＬｉＦは毒性があるという短所を有し、ＬｉＱは変異原性があるという短所を有する。
【０００７】
したがって、毒性が少ないか、非毒性であることによって、および／または変異原性のリスクが少ないことによって、健康および安全性のリスクが少ない化合物を含む電子注入層を提供することが、依然として求められている。
【０００８】
さらに、電子注入層の製造において、金属塩、金属錯体、または金属化合物を堆積することは、時間がかかり、エネルギーを消費する。加えて、金属と有機化合物を同時に堆積して金属ドープ有機層を得ることは、制御が困難である。したがって、金属、金属塩、金属錯体、または金属化合物を含まない電子注入層を提供することが、依然として求められている。
【０００９】
加えて、ＯＬＥＤの動作電圧を減らす電子注入層を提供することが、依然として求められている。
【発明の概要】
【００１０】
［発明が解決しようとする課題］
本発明の一態様は、ＯＬＥＤの動作電圧を低減するため、および／または、トップおよび／またはボトムエミッション型有機発光ダイオード（ＯＬＥＤ）の外部量子効率ＥＱＥを向上させるための方法を提供することである。本発明は、有機発光ダイオード（ＯＬＥＤ）において使用するための電子注入層（ＥＩＬ）に関する。
【００１１】
本発明はさらに、アノード電極と、正孔注入層（ＨＩＬ）と、正孔輸送層（ＨＴＬ）と、任意の電子ブロッキング層（ＥＢＬ）と、発光層（ＥＭＬ）と、任意の正孔ブロッキング層（ＨＢＬ）と、任意の電子輸送層（ＥＴＬ）と、電子注入層（ＥＩＬ）と、第一カソード電極層と、を備える有機発光ダイオード（ＯＬＥＤ）であって、上記各層はこの順で配置される、有機発光ダイオード（ＯＬＥＤ）、および上記有機発光ダイオード（ＯＬＥＤ）の製造方法に関する。
【００１２】
［課題を解決するための手段］
本発明の態様によれば、少なくとも一つの発光層と、電子注入層と、少なくとも一つのカソード電極と、を備える有機発光ダイオード（ＯＬＥＤ）であって、上記電子注入層は、有機ホスフィン化合物を含み、上記電子注入層は、金属、金属塩、金属錯体、および金属有機化合物を有さず、上記カソード電極は、少なくとも第一カソード電極層を含み、上記第一カソード電極層は、アルカリ金属、アルカリ土類金属、希土類金属、および／または第３族遷移金属を含む群から選択される第一の０価の金属を含み、上記電子注入層は、上記第一カソード電極層と直接接触して配置される、有機発光ダイオード（ＯＬＥＤ）が提供される。
【００１３】
驚くべきことに、有機ホスフィンオキシド、有機チオキソホスフィン化合物、および／または有機セレノキソホスフィン化合物の群から選択された有機ホスフィン化合物を含む電子注入層であって、金属、金属塩、金属錯体、および金属有機化合物を有さない電子注入層は、低動作電圧および／または高い外部量子効率ＥＱＥを、毒性のあるハロゲン化リチウムまたは変異原性のあるハロゲン化リチウム、もしくは、毒性のあるハロゲン化リチウム有機錯体または変異原性のあるハロゲン化リチウム有機錯体を堆積させずに達成することを可能にするということが判明した。さらに、有機ホスフィン化合物の一つの電子注入層しか堆積されないため、堆積速度を容易に制御することができる。
【００１４】
本発明に係る電子注入層は、迅速に堆積され得、その後、第一カソード電極層および任意の第二カソード電極層が迅速に堆積される。マトリックス化合物とドーパントとの共堆積の制御の難しさを避けられるため、タクトタイム(TACT time) および収率の観点では大きな利益が得られる。さらに、本発明の有機ホスフィン化合物は、従来用いられていたハロゲン化リチウムおよびリチウム有機錯体よりも熱的に安定であることにより、蒸着源における分解のリスクを低減できることが判明した。
【００１５】
有機ホスフィン化合物の好ましい例は、共有結合しているＣ、Ｈ、Ｏ、Ｎ、Ｓ、ＰおよびＳｅであり、好ましくはＣ、Ｈ、Ｏ、Ｎ、およびＰが主になる有機化合物である。
【００１６】
より好ましい態様によれば、有機ホスフィン化合物は、金属原子を有さない。
【００１７】
より好ましい態様によれば、有機ホスフィン化合物は、少なくとも６個、より好ましくは少なくとも１０個の非局在化電子の共役系を含む。
【００１８】
非局在化電子の共役系の例としては、π結合およびσ結合が交互に起こる系が挙げられる。原子間にπ結合を有する一つ以上の２原子構造単位は、少なくとも一つの孤立電子対を持つ原子（一般的にＯ、ＳまたはＳｅから選択される二価原子、もしくはＮまたはＰから選択される三価原子）に任意に置き換わってもよい。好ましくは、非局在化電子の共役系は、ヒュッケル則に準拠した少なくとも一つの芳香環または複素芳香環を含む。また、好ましくは、有機ホスフィン化合物は、共有結合によって連結されたか縮合された少なくとも二つの芳香環または複素芳香環を含んでもよい。
【００１９】
好ましくは、本発明に係る電子注入層は、有機ホスフィンオキシド化合物を含む。
【００２０】
好ましい実施形態において、本発明に係る電子注入層は、エミッタ化合物を有さない。
【００２１】
電子注入層は、好ましくは２．５デバイより大きい双極子モーメントを有する有機ホスフィン化合物を含む。これにより、発光層または電子輸送層が存在する場合には、カソード電極から発光層または電子輸送層への電子注入に対するバリアを縮小する。
【００２２】
好ましくは、電子注入層は、非ホスフィン化合物を有さない。特に、電子注入層は、高三重項準位のアリール化合物、ベンズイミダゾール化合物、フェナントロリン化合物、ケトン化合物、ピリミジン化合物およびトリアジン化合物を有さない。
【００２３】
好ましい実施形態において、電子注入層は、有機ホスフィンオキシド化合物、有機チオキソホスフィン化合物、または有機セレノキソホスフィン化合物の群から選択される有機ホスフィン化合物を含んでもよいし、当該有機ホスフィン化合物からなってもよい。さらにより好ましくは、電子注入層は、有機ホスフィンオキシド化合物からなってもよい。
【００２４】
電子注入層は、有機化合物を含むため、カソード電極ではない。
【００２５】
第一カソード電極層は、有機化合物を含まないか、有機化合物からなっていないため、電子注入層ではない。
【００２６】
好ましい実施形態においては、第一カソード電極層は、有機化合物、有機金属錯体、および金属ハロゲン化物を有さなくてもよい。
【００２７】
第一カソード電極層は、アルカリ金属、アルカリ土類金属、希土類金属、および／または第３族遷移金属を含む群から選択される少なくとも一つの０価の金属を含む。また、これらの金属は、陽性金属または仕事関数の低い金属として記載されていてもよい。極めて低い動作電圧および高い外部量子効率ＥＱＥは、第一カソード電極層が有機ホスフィン化合物を含む電子注入層と直接接触する場合に達成できる。これによってモバイル機器のバッテリー寿命が延びる。
【００２８】
本発明の別の態様によれば、少なくとも一つの発光層、電子注入層、および少なくとも一つのカソード電極を備える有機発光ダイオード（ＯＬＥＤ）であって、電子注入層は、有機ホスフィン化合物を含み、電子注入層は、金属、金属塩、金属錯体、および金属有機化合物を有さず、カソード電極は、少なくとも第一カソード電極層を含み、第一カソード電極層は、アルカリ金属、アルカリ土類金属、希土類金属、および／または第３族遷移金属を含む群から選択される第一の０価の金属を含み、電子注入層は、第一カソード電極層と直接接触して配置され、電子注入層は、１ｎｍ以上、１０ｎｍ以下、好ましくは２ｎｍ以上、６ｎｍ以下、好ましくは３ｎｍ以上、５ｎｍ以下、より好ましくは３ｎｍ以上、４ｎｍ以下の厚さを有する、有機発光ダイオード（ＯＬＥＤ）が提供される。
【００２９】
別の態様によれば、上記電子注入層（１８０）の上記有機ホスフィン化合物は、式Ｉａの有機ホスフィン化合物であって、
【００３０】
【化１】
2019500752.tif 000003
【００３１】
式中、Ｘは、Ｏ、Ｓ、Ｓｅから選択され、Ｒ１およびＲ２は、それぞれ独立して、Ｃ１〜Ｃ１２アルキル、置換または非置換のＣ６〜Ｃ２０アリール、および置換または非置換のＣ５〜Ｃ２０ヘテロアリールから選択され、もしくはＲ１およびＲ２は、アルケン‐ジ‐イル基に架橋されることによってＰ原子とともに置換または非置換の５、６、または７員環を形成し、Ａ１は、フェニルまたは式（ＩＩ）から選択され、
【００３２】
【化２】
2019500752.tif 000004
【００３３】
式中、Ｒ３は、Ｃ１〜Ｃ８アルカン‐ジ‐イル、置換または非置換のＣ６〜Ｃ２０アリーレン、および置換または非置換のＣ５〜Ｃ２０ヘテロアリーレンから選択され、もしくはＡ１は、式（ＩＩＩ）から選択され、
【００３４】
【化３】
2019500752.tif 000005
【００３５】
式中、ｎは、０または１から選択され、ｍは、１または２から選択され、ｏは、１または２から選択され、ｍは、ｏが２の場合、１であり、Ａｒ１は、置換または非置換のＣ６〜Ｃ２０アリーレン、および置換または非置換のＣ５〜Ｃ２０ヘテロアリーレンから選択され、Ａｒ２は、置換または非置換のＣ１８〜Ｃ４０アリーレン、および置換または非置換のＣ１０〜Ｃ４０ヘテロアリーレンから選択され、Ｒ４は、Ｈ、Ｃ１〜Ｃ１２アルキル、置換または非置換のＣ６〜Ｃ２０アリール、および置換または非置換のＣ５〜Ｃ２０ヘテロアリールから選択され、上記カソード電極は、少なくとも第一カソード電極層を含み、上記第一カソード電極層は、アルカリ金属、アルカリ土類金属、希土類金属、および／または第３族遷移金属を含む群から選択される第一の０価の金属を含み、上記電子注入層は、上記第一カソード電極層と直接接触して配置される、有機発光ダイオード（ＯＬＥＤ）が提供される。
【００３６】
別の態様によれば、電子注入層（１８０）の有機ホスフィン化合物は、式Ｉａの有機ホスフィン化合物であって、
【００３７】
【化４】
2019500752.tif 000006
【００３８】
式中、Ｘは、Ｏ、Ｓ、Ｓｅから選択され、Ｒ１およびＲ２は、それぞれ独立して、Ｃ１〜Ｃ１２アルキル、置換または非置換のＣ６〜Ｃ２０アリール、および置換または非置換のＣ５〜Ｃ２０ヘテロアリールから選択され、もしくはＲ１およびＲ２は、アルケン‐ジ‐イル基に架橋されることによってＰ原子とともに置換または非置換の５、６、または７員環を形成し、Ａ１は、式（ＩＩ）から選択されるフェニルであり、
【００３９】
【化５】
2019500752.tif 000007
【００４０】
式中、Ｒ３は、Ｃ１〜Ｃ８アルカン‐ジ‐イル、置換または非置換のＣ６〜Ｃ２０アリーレン、および置換または非置換のＣ５〜Ｃ２０ヘテロアリーレンから選択され、もしくはＡ１は、式（ＩＩＩ）から選択され、
【００４１】
【化６】
2019500752.tif 000008
【００４２】
式中、ｎは、０または１から選択され、ｍは、１または２から選択され、ｏは、１または２から選択され、ｍは、ｏが２の場合、１であり、Ａｒ１は、置換または非置換のＣ６〜Ｃ２０アリーレン、および置換または非置換のＣ５〜Ｃ２０ヘテロアリーレンから選択され、
Ａｒ２は、置換または非置換のＣ１８〜Ｃ４０アリーレン、および置換または非置換のＣ１０〜Ｃ４０ヘテロアリーレンから選択され、Ｒ４は、Ｈ、Ｃ１〜Ｃ１２アルキル、置換または非置換のＣ６〜Ｃ２０アリール、および置換または非置換のＣ５〜Ｃ２０ヘテロアリールから選択され、カソード電極は、少なくとも第一カソード電極層を含み、第一カソード電極層は、アルカリ金属、アルカリ土類金属、希土類金属、および／または第３族遷移金属を含む群から選択される第一の０価の金属を含み、電子注入層は、第一カソード電極層と直接接触して配置され、電子注入層は、金属、金属塩、金属錯体、および金属有機化合物を有さない、有機発光ダイオード（ＯＬＥＤ）が提供される。
【００４３】
別の態様によれば、電子注入層（１８０）の有機ホスフィン化合物は、式Ｉａの有機ホスフィン化合物であり、
【００４４】
【化７】
2019500752.tif 000009
【００４５】
式中、Ｘは、Ｏ、Ｓ、Ｓｅから選択され、Ｒ１およびＲ２は、それぞれ独立して、Ｃ１〜Ｃ１２アルキル、置換または非置換のＣ６〜Ｃ２０アリール、および置換または非置換のＣ５〜Ｃ２０ヘテロアリールから選択され、もしくはＲ１およびＲ２は、アルケン‐ジ‐イル基に架橋されることによってＰ原子とともに置換または非置換の５、６、または７員環を形成し、Ａ１は、フェニルまたは式（ＩＩ）から選択され、
【００４６】
【化８】
2019500752.tif 000010
【００４７】
式中、Ｒ３は、Ｃ１〜Ｃ８アルカン‐ジ‐イル、置換または非置換のＣ６〜Ｃ２０アリーレン、および置換または非置換のＣ５〜Ｃ２０ヘテロアリーレンから選択される、もしくはＡ１は、式（ＩＩＩ）から選択され、
【００４８】
【化９】
2019500752.tif 000011
【００４９】
式中、ｎは、０または１から選択され、ｍは、１または２から選択され、ｏは、１または２から選択され、ｍは、ｏが２の場合、１であり、Ａｒ１は、置換または非置換のＣ６〜Ｃ２０アリーレン、および置換または非置換のＣ５〜Ｃ２０ヘテロアリーレンから選択され、Ａｒ２は、置換または非置換のＣ１８〜Ｃ４０アリーレン、および置換または非置換のＣ１０〜Ｃ４０ヘテロアリーレンから選択され、Ｒ４は、Ｈ、Ｃ１〜Ｃ１２アルキル、置換または非置換のＣ６〜Ｃ２０アリール、および置換または非置換のＣ５〜Ｃ２０ヘテロアリールから選択され、カソード電極は、少なくとも第一カソード電極層を含み、第一カソード電極層は、アルカリ金属、アルカリ土類金属、希土類金属、および／または第３族遷移金属を含む群から選択される第一の０価の金属を含み、電子注入層は、第一カソード電極層と直接接触して配置され、電子注入層は、金属、金属塩、金属錯体、および金属有機化合物を有さず、電子注入層は、１ｎｍ以上、１０ｎｍ以下、好ましくは２ｎｍ以上、６ｎｍ以下、好ましくは３ｎｍ以上、５ｎｍ以下、より好ましくは３ｎｍ以上、４ｎｍ以下の厚さを有する、有機発光ダイオード（ＯＬＥＤ）が提供される。
【００５０】
別の態様によれば、ｏ＝２の場合、上記電子注入層の上記有機ホスフィン化合物は、式Ｉｂの化合物であり、
【００５１】
【化１０】
2019500752.tif 000012
【００５２】
または、ｏ＝１の場合、上記電子注入層の上記有機ホスフィン化合物は、式Ｉｃ、Ｉｄ、ＩｅまたはＩｆの化合物、
【００５３】
【化１１】
2019500752.tif 000013
【００５４】
または、
【００５５】
【化１２】
2019500752.tif 000014
【００５６】
である、有機発光ダイオードが提供される。
【００５７】
別の態様によれば、電子注入層の有機ホスフィン化合物は、式Ｉｂの有機ホスフィン化合物を含む群から選択され、
【００５８】
【化１３】
2019500752.tif 000015
【００５９】
式中、Ｘは、Ｏ、Ｓ、Ｓｅから選択され、Ｒ１およびＲ２は、それぞれ独立して、Ｃ１〜Ｃ１２アルキル、置換または非置換のＣ６〜Ｃ２０アリール、および置換または非置換のＣ５〜Ｃ２０ヘテロアリールから選択され、もしくはＲ１およびＲ２は、アルケン‐ジ‐イル基に架橋されることによってＰ原子とともに置換または非置換の５、６、または７員環を形成し、Ａｒ１は、置換または非置換のＣ６〜Ｃ２０アリーレン、および置換または非置換のＣ５〜Ｃ２０ヘテロアリーレンから選択され、Ａｒ２は、置換または非置換のＣ１８〜Ｃ４０アリーレン、および置換または非置換のＣ１０〜Ｃ４０ヘテロアリーレンから選択され、Ｒ４は、Ｈ、Ｃ１〜Ｃ１２アルキル、置換または非置換のＣ６〜Ｃ２０アリール、および置換または非置換のＣ５〜Ｃ２０ヘテロアリールから選択され、カソード電極は、少なくとも第一カソード電極層を含み、第一カソード電極層は、アルカリ金属、アルカリ土類金属、希土類金属、および／または第３族遷移金属を含む群から選択される第一の０価の金属を含み、電子注入層は、第一カソード電極層と直接接触して配置され、電子注入層は、金属、金属塩、金属錯体、および金属有機化合物を有さない、有機発光ダイオード（ＯＬＥＤ）が提供される。
【００６０】
別の態様によれば、電子注入層の有機ホスフィン化合物は、式Ｉｃおよび式Ｉｄの有機ホスフィン化合物を含む群から選択され、
【００６１】
【化１４】
2019500752.tif 000016
【００６２】
および、
【００６３】
【化１５】
2019500752.tif 000017
【００６４】
式中、Ｘは、Ｏ、Ｓ、Ｓｅから選択され、Ｒ１およびＲ２は、それぞれ独立して、Ｃ１〜Ｃ１２アルキル、置換または非置換のＣ６〜Ｃ２０アリール、および置換または非置換のＣ５〜Ｃ２０ヘテロアリールから選択され、もしくはＲ１およびＲ２は、アルケン‐ジ‐イル基に架橋されることによってＰ原子とともに置換または非置換の５、６、または７員環を形成し、Ａｒ１は、置換または非置換のＣ６〜Ｃ２０アリーレン、および置換または非置換のＣ５〜Ｃ２０ヘテロアリーレンから選択され、Ｒ４は、Ｈ、Ｃ１〜Ｃ１２アルキル、置換または非置換のＣ６〜Ｃ２０アリール、および置換または非置換のＣ５〜Ｃ２０ヘテロアリールから選択され、カソード電極は、少なくとも第一カソード電極層を含み、第一カソード電極層は、アルカリ金属、アルカリ土類金属、希土類金属、および／または第３族遷移金属を含む群から選択される第一の０価の金属を含み、電子注入層は、第一カソード電極層と直接接触して配置され、電子注入層は金属、金属塩、金属錯体、および金属有機化合物を有さない、有機発光ダイオード（ＯＬＥＤ）が提供される。
【００６５】
別の態様によれば、電子注入層の有機ホスフィン化合物は、式ＩｄまたはＩｆの有機ホスフィン化合物を含む群から選択され、
【００６６】
【化１６】
2019500752.tif 000018
【００６７】
または、
【００６８】
【化１７】
2019500752.tif 000019
【００６９】
式中、Ｘは、Ｏ、Ｓ、Ｓｅから選択され、Ｒ１およびＲ２は、それぞれ独立して、Ｃ１〜Ｃ１２アルキル、置換または非置換のＣ６〜Ｃ２０アリール、および置換または非置換のＣ５〜Ｃ２０ヘテロアリールから選択され、もしくはＲ１およびＲ２は、アルケン‐ジ‐イル基に架橋されることによってＰ原子とともに置換または非置換の５、６、または７員環を形成し、Ａｒ１は、置換または非置換のＣ６〜Ｃ２０アリーレン、および置換または非置換のＣ５〜Ｃ２０ヘテロアリーレンから選択され、Ａｒ２は、置換または非置換のＣ１８〜Ｃ４０アリーレン、および置換または非置換のＣ１０〜Ｃ４０ヘテロアリーレンから選択され、Ｒ４は、Ｈ、Ｃ１〜Ｃ１２アルキル、置換または非置換のＣ６〜Ｃ２０アリール、および置換または非置換のＣ５〜Ｃ２０ヘテロアリールから選択され、カソード電極は、少なくとも第一カソード電極層を含み、第一カソード電極層は、アルカリ金属、アルカリ土類金属、希土類金属、および／または第３族遷移金属を含む群から選択される第一の０価の金属を含み、電子注入層は、第一カソード電極層と直接接触して配置され、電子注入層は、金属、金属塩、金属錯体、および金属有機化合物を有さない、有機発光ダイオード（ＯＬＥＤ）が提供される。
【００７０】
動作電圧（Ｕ）は、ボトムエミッション型デバイスにて１０ミリアンペア／平方センチメートル（ｍＡ／ｃｍ２）、およびトップエミッション型デバイスにて１５ｍＡ／ｃｍ２でのボルト（Ｖ）で測定される。
【００７１】
外部量子効率（ＥＱＥ）は、百分率（％）で測定される。色空間は、ＣＩＥ−ｘおよびＣＩＥ−ｙによって示される（国際照明委員会１９３１）。青色発光のために、ＣＩＥ−ｙは、特に重要である。ＣＩＥ−ｙが小さいほど、より深い青色を示す。
【００７２】
最高占有分子軌道（ＨＯＭＯ）および最低非占有分子軌道（ＬＵＭＯ）は、エレクトロンボルト（ｅＶ）で測定される。
【００７３】
用語「ＯＬＥＤ」、用語「有機発光ダイオード(organic light emitting diode)」、および用語「有機発光ダイオード(organic light-emitting diode)」は、同時に用いられ、同じ意味を有する。
【００７４】
用語「遷移金属」は、周期表上の３族〜１２族の元素を含めて周期表のｄブロックにおける任意の元素を意味し、含む。
【００７５】
用語「主族金属」は、周期表の主族における任意の金属を意味し、含む。
【００７６】
用語「ホスフィン化合物」または「有機ホスフィン化合物」は、有機ホスフィンオキシド化合物、有機チオキソホスフィン化合物、または有機セレノキソホスフィン化合物の群から選択される化合物を意味し、含む。
【００７７】
本明細書で用いられる「重量パーセント(weight percent)」、「重量％(wt.-％)」、「重量パーセント(percent by weight) 」、「重量％(％by weight)」、およびその変形は、組成物、成分、物質、または作用物質において、それぞれの電子輸送層の組成物、成分、物質、または作用物質の重量を、それらのそれぞれの電子輸送層の組成物の全重量で割り、１００を掛けたものを指す。それぞれの電子輸送層の全ての成分、物質、または作用物質の合計の重量％は、１００重量％を超えないように選択されるものと理解される。
【００７８】
本明細書で用いられる「体積パーセント(volume percent)」、「体積％ (vol.-％)」、「体積パーセント(percent by volume) 」、「体積％ (％ by voliume)」、およびその変形は、元素金属、組成物、成分、物質、または作用物質において、それぞれの電子輸送層の元素金属、成分、物質、または作用物質の体積を、それらのそれぞれの電子輸送層の全体積で割り、１００を掛けたものを指す。それぞれのカソード電極層の全ての元素金属、成分、物質または作用物質の合計の体積パーセントは、１００体積％を超えないように選択されるものと理解される。
【００７９】
本明細書において、全ての数値は、明確に示されていても示されていなくても、用語「略」によって修飾されるものとする。本明細書で用いられる用語「略」は、起こり得る、数量における変動を示す。用語「略」によって修飾されていても修飾されていなくても、特許請求の範囲は当該量と同量を含む。
【００８０】
本明細書および添付の特許請求の範囲中、明確な断りのない限り、単数形「ａ」「ａｎ」、および「ｔｈｅ」は複数の対象を含む。
【００８１】
用語「を有さない」、用語「を含まない(does not contain)」、用語「を含まない (does not comprise)」は、堆積前に化合物に存在し得る不純物を除外しない。不純物は、本発明によって達成される目的に関して技術的な効果を有さない。
【００８２】
明細書および特許請求の範囲において用いられる用語「ホスフィン」は、ホスホールおよびホスフェピンを含む式Ｉａの化合物を含む。
【００８３】
用語「アルキル」は、直鎖の分岐状アルキル基または環状アルキル基を示す。
【００８４】
アルキル基は、メチル、エチル、ならびに、プロピル、ブチルまたはペンチルの異性体（例えばイソプロピル、イソブチル、tert−ブチル、sec −ブチル、イソペンチル、および／またはシクロヘキシルなど）を含む群から選択してもよい。
【００８５】
本明細書で用いられる用語「アルカン‐ジ‐イル」は、直鎖、分岐状、または環状アルカン‐ジ‐イル基を示す。アルカン‐ジ‐イル基は、二つのリン原子に結合される飽和基である。
【００８６】
本明細書で用いられる用語「アルケン‐ジ‐イル」は、炭素‐炭素単結合および炭素‐炭素二重結合を含む群を示す。好ましくは、二重結合および単結合は、リン原子とともに５、６、または７員環を交互に形成する。
【００８７】
用語「アリール」は、芳香族を示す。本明細書で用いられる用語「アリール」は、ナフタレン、アントラセン、フェナントレン、テトラセン等のような、フェニル（Ｃ６アリール）、縮合芳香族を含み得る。さらに含まれるものは、テルフェニル等のような、ビフェニルおよびオリゴフェニルまたはポリフェニルである。さらに、フルオレニル等のような、任意の芳香族炭化水素置換基を含み得る。
【００８８】
用語「アリーレン」は芳香族を示す。本明細書で用いられる用語「アリーレン」は、ナフタレン‐ジ‐イル、アントラセン‐ジ‐イル、フェナントレン‐ジ‐イル、テトラセン‐ジ‐イル、ビナフチレン‐ジ‐イル等のようなフェニレン（Ｃ６アリーレン）、縮合芳香族を含み得る。さらに、テルフェニレン等のようなビフェニレンおよびオリゴフェニレンまたはポリフェニレンを含む。さらに、フルオリン‐ジ‐イル等のような任意のさらなる芳香族を含み得る。
【００８９】
用語「ヘテロアリーレン」は、芳香族複素環を示す。本明細書で用いられる用語「ヘテロアリーレン」は、ピリジン‐ジ‐イル、キノロン‐ジ‐イル、カルバゾール‐ジ‐イル、キサンテン‐ジ‐イル、フェノキサジン‐ジ‐イル等を含み得る。
【００９０】
本明細書において、第一の要素が第二の要素の「上に」形成または配置されると述べられる場合、当該第一の要素は第二の要素の上に直接配置され得るか、一つ以上の他の要素が第一の要素と第二の要素との間に配置されてもよい。第一の要素が第二の要素の「上に直接」形成または配置されると述べられる場合、第一の要素と第二の要素との間に配置される他の要素はない。
【００９１】
用語「接触して挟まれる」は、中間層が二つの隣接層に直接接触している三層の構成を示す。
【００９２】
アノード電極およびカソード電極は、アノード電極／カソード電極、アノード電極／カソード電極、またはアノード電極層／カソード電極層、と記載されてもよい。
【００９３】
〔カソード電極〕
カソード電極は、本発明に係るＥＩＬ上に形成される。当該カソードは、少なくとも第一カソード電極層を含み、第一カソード電極層は、アルカリ金属、アルカリ土類金属、希土類金属、および／または第３族遷移金属を含む群から選択される第一の０価の金属を含み、電子注入層は、第一カソード電極層と直接接触して配置され、電子注入層は、金属、金属塩、金属錯体、および金属有機化合物を有さない。
【００９４】
好ましい実施形態によれば、第一の０価の金属は、Ｌｉ、Ｎａ、Ｋ、Ｒｂ、Ｃｓ、Ｍｇ、Ｃａ、Ｓｒ、Ｂａ、Ｙｂ、Ｓｍ、Ｅｕ、Ｎｄ、Ｔｂ、Ｇｄ、Ｃｅ、Ｌａ、Ｓｃ、およびＹを含む群から選択されてもよく、より好ましくは、第一の０価の金属は、Ｌｉ、Ｎａ、Ｍｇ、Ｃａ、Ｂａ、Ｙｂを含む群から選択され、さらにより好ましくは、第一の０価の金属は、Ｌｉ、Ｍｇ、Ｂａ、Ｙｂを含む群から選択される。
【００９５】
とりわけ低い動作電圧および高い製造歩留まりは、第一の０価の金属がこの群から選択される場合に得られ得る。
【００９６】
別の態様によれば、上記第一カソード電極層は、金属ハロゲン化物を有さない、および／または金属有機錯体を有さない、有機発光ダイオード（ＯＬＥＤ）が提供される。
【００９７】
好ましい実施形態によれば、第一カソード電極層は、第一の０価の金属を含む、または第一の０価の金属からなる。
【００９８】
別の態様によれば、上記第一カソード電極層は、第二の０価の金属をさらに含んでもよく、上記第二の０価の金属は、主族金属または遷移金属から選択されてもよく、上記第二の０価の金属は、上記第一の０価の金属とは異なって選択される、有機発光ダイオード（ＯＬＥＤ）が提供される。好ましくは、上記第二の０価の金属は、Ｌｉ、Ｎａ、Ｋ、Ｃｓ、Ｍｇ、Ｃａ、Ｓｒ、Ｂａ、Ｓｃ、Ｙ、Ｔｉ、Ｖ、Ｃｒ、Ｍｎ、Ｍｎ、Ｆｅ、Ｆｅ、Ｃｏ、Ｃｏ、Ｎｉ、Ｃｕ、Ｃｕ、Ｚｎ、Ａｇ、Ａｕ、Ａｕ、Ａｌ、Ｇａ、Ｉｎ、Ｓｎ、Ｓｎ、Ｔｅ、ＢｉまたはＰｂを含む群から選択されてもよく、より好ましくは、上記第二の０価の金属は、Ａｇ、Ａｕ、Ｚｎ、Ｔｅ、Ｙｂ、Ｇａ、Ｂｉ、Ｂａ、Ｃａ、Ａｌを含む群から選択されてもよく、最も好ましくは、上記第二の０価の金属は、Ａｇ、Ｚｎ、Ｔｅ、Ｙｂ、Ｇａ、および／またはＢｉを含む群から選択されてもよい。
【００９９】
第二の０価の金属は、堆積工程の信頼性および堆積層の機械的安定性を向上し得る。その結果、このリストから選択される場合に製造歩留まりを向上させる。さらに、第二の０価の金属は、第一カソード電極層の反射力を向上させ得る。
【０１００】
好ましい実施形態によれば、第一カソード電極層は、少なくとも略１５ｖｏｌ％以上、略９９ｖｏｌ％以下の第一の０価の金属と、略８５ｖｏｌ％以下、略１ｖｏｌ％以上の第二の０価の金属とを含み得、好ましくは、１５ｖｏｌ％以上、略９５ｖｏｌ％以下の第一の０価の金属と、略８５ｖｏｌ％以下、略５ｖｏｌ％以上の第二の０価の金属とを含み得、より好ましくは、２０ｖｏｌ％以上、略９０ｖｏｌ％以下の第一の０価の金属と、略８０ｖｏｌ％以下、略１０ｖｏｌ％以上の第二の０価の金属とを含み得、また好ましくは、１５ｖｏｌ％以上、略８０ｖｏｌ％以下の第一の０価の金属と、略８５ｖｏｌ％以下、略２０ｖｏｌ％以上の第二の０価の金属とを含み得る。
【０１０１】
特に好ましくは、第一カソード電極層は、少なくとも略２０ｖｏｌ％以上、略８５ｖｏｌ％以下の、Ｍｇから選択される第一の０価の金属と、略８０ｖｏｌ％以下、略１５ｖｏｌ％以上の、Ａｇから選択される第二の０価の金属とを含む。
【０１０２】
別の態様によれば、電子注入層（１８０）の有機ホスフィン化合物は、式Ｉａの有機ホスフィン化合物を含む群から選択され、
【０１０３】
【化１８】
2019500752.tif 000020
【０１０４】
式中、Ｘは、Ｏ、Ｓ、Ｓｅから選択され、Ｒ１およびＲ２は、それぞれ独立して、Ｃ１〜Ｃ１２アルキル、置換または非置換のＣ６〜Ｃ２０アリール、および置換または非置換のＣ５〜Ｃ２０ヘテロアリールから選択され、もしくはＲ１およびＲ２は、アルケン‐ジ‐イル基に架橋されることによってＰ原子とともに置換または非置換の５、６、または７員環を形成し、Ａ１は、フェニルまたは式（ＩＩ）から選択され、
【０１０５】
【化１９】
2019500752.tif 000021
【０１０６】
式中、Ｒ３は、Ｃ１〜Ｃ８アルカン‐ジ‐イル、置換または非置換のＣ６〜Ｃ２０アリーレン、および置換または非置換のＣ５〜Ｃ２０ヘテロアリーレンから選択され、もしくはＡ１は、式（ＩＩＩ）から選択され、
【０１０７】
【化２０】
2019500752.tif 000022
【０１０８】
式中、ｎは、０または１から選択され、ｍは、１または２から選択され、ｏは、１または２から選択され、ｍは、ｏが２の場合、１であり、Ａｒ１は、置換または非置換のＣ６〜Ｃ２０アリーレン、および置換または非置換のＣ５〜Ｃ２０ヘテロアリーレンから選択され、Ａｒ２は、置換または非置換のＣ１８〜Ｃ４０アリーレン、および置換または非置換のＣ１０〜Ｃ４０ヘテロアリーレンから選択され、Ｒ４は、Ｈ、Ｃ１〜Ｃ１２アルキル、置換または非置換のＣ６〜Ｃ２０アリール、および置換または非置換のＣ５〜Ｃ２０ヘテロアリールから選択され、カソード電極は、少なくとも第一カソード電極層を含み、第一カソード電極層は、アルカリ金属、アルカリ土類金属、希土類金属、および／または第３族遷移金属を含む群から選択される第一の０価の金属を含み、第一カソード電極層は、第二の０価の金属をさらに含み、第二の０価の金属は、主族金属または遷移金属から選択され、第二の０価の金属は、第一の０価の金属とは異なり、第一カソード電極層は、金属ハロゲン化物を有さない、および／または金属有機錯体を有さず、電子注入層は、第一カソード電極層と直接接触して配置され、電子注入層は、金属、金属塩、金属錯体、および金属有機化合物を有さない、有機発光ダイオード（ＯＬＥＤ）が提供される。
【０１０９】
本発明の別の態様によれば、カソード電極は、第一カソード電極層および第二カソード電極層を含み、第一カソード電極層の組成物は、第二カソード電極層の組成物とは異なる。
【０１１０】
別の態様によれば、電子注入層（１８０）の有機ホスフィン化合物は、式Ｉａの有機ホスフィン化合物を含む群から選択され、
【０１１１】
【化２１】
2019500752.tif 000023
【０１１２】
式中、Ｘは、Ｏ、Ｓ、Ｓｅから選択され、Ｒ１およびＲ２は、それぞれ独立して、Ｃ１〜Ｃ１２アルキル、置換または非置換のＣ６〜Ｃ２０アリール、および置換または非置換のＣ５〜Ｃ２０ヘテロアリールから選択され、もしくはＲ１およびＲ２は、アルケン‐ジ‐イル基に架橋されることによってＰ原子とともに置換または非置換の５、６、または７員環を形成し、Ａ１は、フェニルまたは式（ＩＩ）から選択され、
【０１１３】
【化２２】
2019500752.tif 000024
【０１１４】
式中、Ｒ３は、Ｃ１〜Ｃ８アルカン‐ジ‐イル、置換または非置換のＣ６〜Ｃ２０アリーレン、および置換または非置換のＣ５〜Ｃ２０ヘテロアリーレンから選択され、もしくはＡ１は、式（ＩＩＩ）から選択され、
【０１１５】
【化２３】
2019500752.tif 000025
【０１１６】
式中、ｎは、０または１から選択され、ｍは、１または２から選択され、ｏは、１または２から選択され、ｍは、ｏが２の場合、１であり、Ａｒ１は、置換または非置換のＣ６〜Ｃ２０アリーレン、および置換または非置換のＣ５〜Ｃ２０ヘテロアリーレンから選択され、Ａｒ２は、置換または非置換のＣ１８〜Ｃ４０アリーレン、および置換または非置換のＣ１０〜Ｃ４０ヘテロアリーレンから選択され、Ｒ４は、Ｈ、Ｃ１〜Ｃ１２アルキル、置換または非置換のＣ６〜Ｃ２０アリール、および置換または非置換のＣ５〜Ｃ２０ヘテロアリールから選択され、カソード電極は、第一カソード電極層および第二カソード電極層を含み、第一カソード電極層は、アルカリ金属、アルカリ土類金属、希土類金属、および／または第３族遷移金属を含む群から選択される第一の０価の金属を含み、第一カソード電極層は、第二の０価の金属をさらに含み、第二の０価の金属は、主族金属または遷移金属から選択され、第二の０価の金属は、第一の０価の金属とは異なり、第一カソード電極層は、金属ハロゲン化物を有さず、および／または金属有機錯体を有さず、第一カソード電極層の組成物は、第二カソード電極層の組成物とは異なり、電子注入層は、第一カソード電極層と直接接触して配置され、電子注入層は、金属、金属塩、金属錯体、および金属有機化合物を有さない、有機発光ダイオード（ＯＬＥＤ）が提供される。
【０１１７】
第二カソード電極層は、第一カソード電極層を環境から保護し得る。さらに、光がカソード電極を通って発光されるとき、デバイスにおける発光のアウトカップリングを高め得る。
【０１１８】
本発明の別の態様において、上記第二カソード電極層は、０価の金属、合金、および／または酸化物の形態の第三金属を少なくとも含み、上記第三金属は、主族金属、遷移金属、または希土類金属から選択され、好ましくは、上記第三金属は０価の、Ａｇ、Ａｌ、Ｃｕ、およびＡｕ、ＭｇＡｇ合金、インジウム錫酸化物（ＩＴＯ）、インジウム亜鉛酸化物（ＩＺＯ）、イッテルビウム酸化物（Ｙｂ２Ｏ３）、インジウムガリウム亜鉛酸化物（ＩＧＺＯ）から選択され、より好ましくは、上記第三金属は０価のＡｇおよびＡｌ、ならびにＭｇＡｇ合金から選択され、最も好ましくは、上記第三金属は０価のＡｇおよびＡｌから選択される。
【０１１９】
別の態様によれば、電子注入層（１８０）の有機ホスフィン化合物は、式Ｉａの有機ホスフィン化合物を含む群から選択され、
【０１２０】
【化２４】
2019500752.tif 000026
【０１２１】
式中、Ｘは、Ｏ、Ｓ、Ｓｅから選択され、Ｒ１およびＲ２は、それぞれ独立して、Ｃ１〜Ｃ１２アルキル、置換または非置換のＣ６〜Ｃ２０アリール、および置換または非置換のＣ５〜Ｃ２０ヘテロアリールから選択され、もしくは、Ｒ１およびＲ２は、アルケン‐ジ‐イル基に架橋されることによってＰ原子とともに置換または非置換の５、６、または７員環を形成し、Ａ１は、フェニルまたは式（ＩＩ）から選択され、
【０１２２】
【化２５】
2019500752.tif 000027
【０１２３】
式中、Ｒ３は、Ｃ１〜Ｃ８アルカン‐ジ‐イル、置換または非置換のＣ６〜Ｃ２０アリーレン、および置換または非置換のＣ５〜Ｃ２０ヘテロアリーレンから選択され、もしくはＡ１は、式（ＩＩＩ）から選択され、
【０１２４】
【化２６】
2019500752.tif 000028
【０１２５】
式中、ｎは、０または１から選択され、ｍは、１または２から選択され、ｏは、１または２から選択され、ｍは、ｏが２の場合、１であり、Ａｒ１は、置換または非置換のＣ６〜Ｃ２０アリーレン、および置換または非置換Ｃ５〜Ｃ２０ヘテロアリーレンから選択され、Ａｒ２は、置換または非置換のＣ１８〜Ｃ４０アリーレン、および置換または非置換のＣ１０〜Ｃ４０ヘテロアリーレンから選択され、Ｒ４は、Ｈ、Ｃ１〜Ｃ１２アルキル、置換または非置換のＣ６〜Ｃ２０アリール、および置換または非置換のＣ５〜Ｃ２０ヘテロアリールから選択され、カソード電極は、第一カソード電極層および第二カソード電極層を含み、第一カソード電極層は、アルカリ金属、アルカリ土類金属、希土類金属、および／または第３族遷移金属を含む群から選択される第一の０価の金属を含み、第一カソード電極層は、第二の０価の金属をさらに含み、第二の０価の金属は、主族金属または遷移金属から選択され、第二の０価の金属は、第一の０価の金属とは異なり、第一カソード電極層は、金属ハロゲン化物を有さず、および／または金属有機錯体を有さず、第一カソード電極層の組成物は、第二カソード電極層の組成物とは異なり、第二カソード電極層は、０価の金属、合金、および／または酸化物の形態の第三金属を少なくとも含み、第三金属は、主族金属、遷移金属、または希土類金属から選択され、好ましくは、第三金属は０価の、Ａｇ、Ａｌ、Ｃｕ、およびＡｕ、ＭｇＡｇ合金、インジウム錫酸化物（ＩＴＯ）、インジウム亜鉛酸化物（ＩＺＯ）、イッテルビウム酸化物（Ｙｂ２Ｏ３）、インジウムガリウム亜鉛酸化物（ＩＧＺＯ）から選択され、より好ましくは、第三金属は０価のＡｇおよびＡｌ、ならびにＭｇＡｇ合金から選択され、最も好ましくは、第三金属は０価のＡｇおよびＡｌから選択され、電子注入層は、第一カソード電極層と直接接触して配置され、電子注入層は、金属、金属塩、金属錯体、および金属有機化合物を有さない、有機発光ダイオード（ＯＬＥＤ）が提供される。
【０１２６】
別の態様によれば、電子注入層（１８０）の有機ホスフィン化合物は、式Ｉａの有機ホスフィン化合物を含む群から選択され、
【０１２７】
【化２７】
2019500752.tif 000029
【０１２８】
式中、Ｘは、Ｏであり、Ｒ１およびＲ２は、それぞれ独立して、Ｃ１〜Ｃ１２アルキル、置換または非置換のＣ６〜Ｃ２０アリール、もしくは置換または非置換のＣ５〜Ｃ２０ヘテロアリールから選択され、もしくはＲ１およびＲ２は、アルケン‐ジ‐イル基に架橋されることによってＰ原子とともに置換または非置換の５、６、または７員環を形成し、Ａ１は、フェニルまたは式（ＩＩ）から選択され、
【０１２９】
【化２８】
2019500752.tif 000030
【０１３０】
式中、Ｒ３は、Ｃ１〜Ｃ８アルカン‐ジ‐イル、置換または非置換のＣ６〜Ｃ２０アリーレン、もしくは置換または非置換のＣ５〜Ｃ２０ヘテロアリーレンから選択され、もしくはＡ１は、式（ＩＩＩ）から選択され、
【０１３１】
【化２９】
2019500752.tif 000031
【０１３２】
式中、ｎは、０または１から選択され、ｍは、１または２から選択され、ｏは、１または２から選択され、ｍは、ｏが２の場合、１であり、Ａｒ１は、置換または非置換のＣ６〜Ｃ２０アリーレン、および置換または非置換のＣ５〜Ｃ２０ヘテロアリーレンから選択され、Ａｒ２は、置換または非置換のＣ１８〜Ｃ４０アリーレン、および置換または非置換のＣ１０〜Ｃ４０ヘテロアリーレンから選択され、Ｒ４は、Ｈ、Ｃ１〜Ｃ１２アルキル、置換または非置換のＣ６〜Ｃ２０アリール、および置換または非置換のＣ５〜Ｃ２０ヘテロアリールから選択され、カソード電極は、少なくとも第一カソード電極層を含み、第一カソード電極層はアルカリ金属、アルカリ土類金属、希土類金属、および／または第３族遷移金属を含む群から選択される第一の０価の金属を備え、第一カソード電極層は第二の０価の金属をさらに含み、第二の０価の金属は、主族金属または遷移金属から選択され、第二の０価の金属は第一の０価の金属とは異なり、第一カソード電極層は金属ハロゲン化物を有さず、および／または金属有機錯体を有さず、カソード電極は第二カソード電極層を任意で含み、電子注入層は第一カソード電極層と直接接触して配置され、電子注入層は金属、金属塩、金属錯体、および金属有機化合物を有さない、有機発光ダイオード（ＯＬＥＤ）が提供される。
【０１３３】
第一カソード電極層の厚さは、略０．２ｎｍ〜１００ｎｍ、好ましくは１ｎｍ〜５０ｎｍの範囲内であってもよい。第二カソード電極層が存在しない場合、第一カソード電極層の厚さは１ｎｍ〜２５ｎｍの範囲内であってもよい。第二カソード電極層が存在する場合、第一カソード電極層の厚さは０．２ｎｍ〜５ｎｍの範囲内であってもよい。
【０１３４】
第二カソード電極層の厚さは、０．５ｎｍ〜５００ｎｍ、好ましくは１０ｎｍ〜２００ｎｍ、さらにより好ましくは５０ｎｍ〜１５０ｎｍの範囲内であってもよい。
【０１３５】
カソード電極の厚さが５ｎｍ〜５０ｎｍの範囲内である場合、金属または金属合金が用いられたとしても、カソード電極は透明であり得る。
【０１３６】
〔電子注入層（ＥＩＬ）〕
本発明に係るＥＩＬは、発光層または電子輸送層が存在する場合はこれらの上に形成されてもよく、好ましくは、発光層または電子輸送層が存在する場合はこれらの上に直接形成されてもよい。ＥＩＬを形成するための蒸着およびコーティングの条件はＨＩＬを形成するための蒸着およびコーティングの条件に類似しているが、ＥＩＬを形成するために用いられる材料によって蒸着およびコーティングの条件は異なり得る。
【０１３７】
ＥＩＬの厚さは、略１ｎｍ〜１０ｎｍの範囲内であってもよい。好ましい実施形態によれば、電子注入層は、１ｎｍ以上、１０ｎｍ以下、好ましくは２ｎｍ以上、６ｎｍ以下、好ましくは３ｎｍ以上、５ｎｍ以下、より好ましくは３ｎｍ以上、４ｎｍ以下の厚さであってもよい。ＥＩＬの厚さがこの範囲内である場合、本発明に係るＥＩＬは、電子注入特性、特に動作電圧の実質的減少および／または外部量子効率ＥＱＥの実質的増加を改善し得た。
【０１３８】
別の態様によれば、式Ｉａの有機ホスフィン化合物、好ましくは有機ホスフィンオキシド化合物のＡｒ１およびＡｒ２が定義され得、Ａｒ１は、置換のＣ６〜Ｃ２０アリーレンおよび／または置換のＣ５〜Ｃ２０ヘテロアリーレンから選択され、上記Ｃ６〜Ｃ２０アリーレンおよび／または上記Ｃ５〜Ｃ２０ヘテロアリーレンは、Ｃ１〜Ｃ１２アルキル基の少なくとも一つ、および／またはＣ１〜Ｃ１２ヘテロアルキル基の少なくとも一つに置換され、Ａｒ２は、置換のＣ１８〜Ｃ４０アリーレンおよび／または置換のＣ１０〜Ｃ４０ヘテロアリーレンから選択され、上記Ｃ１８〜Ｃ４０アリーレンおよび／または上記Ｃ１０〜Ｃ４０ヘテロアリーレンは、Ｃ１〜Ｃ１２アルキル基の少なくとも一つおよび／またはＣ１〜Ｃ１２ヘテロアルキル基の少なくとも一つに置換される、もしくはＡｒ１は、好ましくは置換のＣ６〜Ｃ２０アリーレンおよび／または置換のＣ５〜Ｃ２０ヘテロアリーレンであって、上記Ｃ６〜Ｃ２０アリーレンおよび／または上記Ｃ５〜Ｃ２０ヘテロアリーレンは、Ｃ１〜Ｃ６アルキル基および／またはＣ１〜Ｃ６ヘテロアルキル基の少なくとも一つに置換され、Ａｒ２は、置換のＣ１８〜Ｃ４０アリーレンおよび／または置換のＣ１０〜Ｃ４０ヘテロアリーレンであって、上記Ｃ１８〜Ｃ４０アリーレンおよび／または上記Ｃ１０〜Ｃ４０ヘテロアリーレンは、Ｃ１〜Ｃ６アルキル基および／またはＣ１〜Ｃ６ヘテロアルキル基の少なくとも一つに置換される、もしくはＡｒ１は、より好ましくは置換のＣ６〜Ｃ２０アリーレンおよび／または置換のＣ５〜Ｃ２０ヘテロアリーレンであって、上記Ｃ６〜Ｃ２０アリーレンおよび／またはＣ５〜Ｃ２０ヘテロアリーレンは、Ｃ１〜Ｃ４アルキル基および／またはＣ１〜Ｃ４ヘテロアルキル基の少なくとも一つに置換され、Ａｒ２は、置換のＣ１８〜Ｃ４０アリーレンおよび／または置換のＣ１０〜Ｃ４０ヘテロアリーレンであって、上記Ｃ１８〜Ｃ４０アリーレンおよび／またはＣ１０〜Ｃ４０ヘテロアリーレンは、Ｃ１〜Ｃ４アルキル基および／またはＣ１〜Ｃ４ヘテロアルキル基の少なくとも一つに置換される。
【０１３９】
別の態様によれば、式Ｉａの有機ホスフィン化合物、好ましくは有機ホスフィンオキシド化合物のＲ１〜Ｒ４が定義され得、Ｒ１およびＲ２は、それぞれ独立して、置換のＣ６〜Ｃ２０アリールまたは置換のＣ５〜Ｃ２０ヘテロアリールから選択され、上記Ｃ６〜Ｃ２０アリールおよび／または上記Ｃ５〜Ｃ２０ヘテロアリールは、Ｃ１〜Ｃ１２アルキル基の少なくとも一つおよび／またはＣ１〜Ｃ１２ヘテロアルキル基の少なくとも一つに置換され、好ましくは、Ｒ１およびＲ２は、同一となるように選択される、および／またはＲ３は、それぞれ独立して、置換のＣ６〜Ｃ２０アリーレンおよび／または置換のＣ５〜Ｃ２０ヘテロアリーレンから選択され、上記Ｃ６〜Ｃ２０アリーレンおよび／または上記Ｃ５〜Ｃ２０ヘテロアリーレンは、Ｃ１〜Ｃ１２アルキル基の少なくとも一つおよび／またはＣ１〜Ｃ１２ヘテロアルキル基の少なくとも一つに置換される、および／またはＲ４は、それぞれ独立して、置換のＣ６〜Ｃ２０アリールおよび／または置換のＣ５〜Ｃ２０ヘテロアリールから選択され、上記Ｃ６〜Ｃ２０アリールおよび／または上記Ｃ５〜Ｃ２０ヘテロアリールはＣ１〜Ｃ１２アルキル基の少なくとも一つおよび／またはＣ１〜Ｃ１２ヘテロアルキル基の少なくとも一つに置換される。
【０１４０】
別の態様によれば、式Ｉａの有機ホスフィン化合物、好ましくは有機ホスフィンオキシド化合物のＲ１〜Ｒ４、Ｘ、ｎ、ｍ、Ａｒ１およびＡｒ２が定義され得、Ｒ１およびＲ２は、それぞれ独立して、Ｃ１〜Ｃ４アルキル、非置換または置換のＣ６〜Ｃ１０アリール、もしくは非置換または置換のＣ５〜Ｃ１０ヘテロアリールから選択され、好ましくは、Ｒ１およびＲ２は、それぞれ独立して、メチル、フェニル、ナフチル、フェナントリル、ピレニル、またはピリジルから選択され、さらに好ましくは、Ｒ１およびＲ２は、それぞれ独立して、メチル、フェニル、およびピリジルから選択され、より好ましくは、Ｒ１およびＲ２は、同一となるように選択される、および／またはＸは、ＯまたはＳであり、好ましくはＯである、および／またはＲ３は、Ｃ１〜Ｃ６アルカン‐ジ‐イル、非置換または置換のＣ６〜Ｃ１０アリーレン、もしくは非置換または置換のＣ５〜Ｃ１０ヘテロアリーレンから選択され、好ましくはＣ１〜Ｃ４アルカン‐ジ‐イルから選択される、および／またはＲ４は、Ｈ、フェニル、ビフェニル、テルフェニル、フルオレニル、ナフチル、アントラニル、フェナントリル、ピレニル、カルバゾイル、ジベンゾフラニル、ジナフトフラニル、好ましくは、Ｈ、フェニル、ビフェニル、またはナフチル、より好ましくは、Ｈから選択される、および／またはｎは、０または１であり、好ましくは、ｎは１であり、好ましくは、ｎ＝２の場合、Ａｒ１はフェニル、より好ましくは、ｎ＝１の場合、Ｒ１およびＲ２はフェニル、かつＲ４はＨであり、ｍは、ｎが０または１の場合、１または２であり、ｍは、ｎが２の場合、２である、および／またはＡｒ１は、好ましくは、フェニレン、ビフェニレン、テルフェニレン、ナフチレン、フルオレニレン、ピリジレン、キノリニレン、およびピリミジニレンから選択される、および／またはＡｒ２は、フルオレニレン、アントラニレン、ピレニレン、フェナントリレン、カルバゾイレン、ベンゾ［ｃ］アクリジニレン、ジベンゾ［ｃ，ｈ］アクリジニレン、ジベンゾ［ａ，ｊ］アクリジニレンから選択される。
【０１４１】
別の態様によれば、式Ｉａの有機ホスフィン化合物、好ましくは有機ホスフィンオキシド化合物のＲ１〜Ｒ４、Ａｒ１およびＡｒ２が定義され得、Ｒ１、Ｒ２、Ｒ３、Ｒ４、Ａｒ１、および／またはＡｒ２は非置換である。
【０１４２】
別の態様によれば、式Ｉａの有機ホスフィン化合物、好ましくは有機ホスフィンオキシド化合物のＲ１およびＲ２は、それぞれ独立して、Ｃ１〜Ｃ１２アルキル、好ましくはＣ１〜Ｃ８、さらにより好ましくはＣ１〜Ｃ６、おそらく最も好ましくはＣ１〜Ｃ４から選択され得る。
【０１４３】
別の態様によれば、式Ｉａの有機ホスフィン化合物、好ましくは有機ホスフィンオキシド化合物のＲ４は、Ｃ１〜Ｃ１２アルキル、好ましくはＣ１〜Ｃ８、さらにより好ましくはＣ１〜Ｃ６、最も好ましくはＣ１〜Ｃ４から選択され得る。
【０１４４】
別の態様によれば、式Ｉａの有機ホスフィン化合物、好ましくは有機ホスフィンオキシド化合物のＡｒ２が定義され得、Ａｒ２は式ＩＶａ〜ＩＶｈの化合物から選択される。
【０１４５】
【化３０】
2019500752.tif 000032
【０１４６】
別の態様によれば、電子注入層は、式（Ｉａ）の有機ホスフィン化合物を含み、Ａ１は式（ＩＩ）から選択される。好ましくは、Ｒ３は、Ｃ１〜Ｃ６アルカン‐ジ‐イル、非置換または置換のＣ６〜Ｃ１０アリーレンもしくは非置換または置換のＣ５〜Ｃ１０ヘテロアリーレン、から選択され、好ましくはＣ１〜Ｃ４アルカン‐ジ‐イルから選択される。より好ましい例を、下の表１に示す。これらの化合物は、動作電圧に著しく有益な効果を与えることが判明した。
【０１４７】
【表１】
2019500752.tif 000033
【０１４８】
2019500752.tif 000034
【０１４９】
別の態様によれば、電子注入層は、式（Ｉａ）の有機ホスフィン化合物を含み、Ａ１は式（ＩＩＩ）から選択される。好ましくは、ｏは、１であり、ｎは、０または１であり、ｍは、１または２である。これらの化合物の分子量は、真空蒸着に特に適した範囲内であり、とりわけ低い動作電圧が達成される。特に好ましい例を下の表２に示す。
【０１５０】
【表２】
2019500752.tif 000035
【０１５１】
2019500752.tif 000036
【０１５２】
別の好ましい実施形態において、ｏは２であり、ｎは０または１であり、ｍは１である。これらの化合物の結晶化度は低減され、低い動作電圧が達成される。特に好ましい例を上の表２に示す。
【０１５３】
別の態様において、電子注入層は式（Ｉａ）のホスフィンオキシド化合物を含み、Ａ１はフェニルであり、Ｒ１およびＲ２はアルケン‐ジ‐イル基に架橋されることによってＰ原子とともに５員環および７員環を形成する。高いガラス転移温度Ｔｇおよびとりわけ低い動作電圧が達成される。特に好ましい化合物を表３に示す。
【０１５４】
【表３】
2019500752.tif 000037
【０１５５】
別の態様によれば、本発明に係る有機ホスフィンオキシド化合物は、式Ｖａ〜Ｖａｉの化合物、
【０１５６】
【化３１】
2019500752.tif 000038
【０１５７】
または、式Ｖｆ〜Ｖｑの化合物、
【０１５８】
【化３２】
2019500752.tif 000039
【０１５９】
または、式Ｖｒ〜Ｖｔの化合物、
【０１６０】
【化３３】
2019500752.tif 000040
【０１６１】
式Ｖｕ〜Ｖａｉの化合物、
【０１６２】
【化３４】
2019500752.tif 000041
【０１６３】
から選択され得る。
【０１６４】
〔電子輸送層（ＥＴＬ）〕
本発明に係るＯＬＥＤは、電子輸送層（ＥＴＬ）を含んでいなくてもよい。しかし、本発明に係るＯＬＥＤは、電子輸送層（ＥＴＬ）を任意で含んでもよい。
【０１６５】
電子輸送層は、発光層と本発明に係る電子注入層との間に配置される。電子輸送層は、本発明に係る電子注入層から発光層への電子輸送を促進する。好ましくは、電子輸送層は発光層と本発明に係る電子注入層との間に接触して挟まれる。別の好ましい実施形態において、電子輸送層は、正孔ブロッキング層と本発明に係る電子注入層との間に接触して挟まれる。
【０１６６】
好ましくは、電子輸送層は、エミッタードーパントを有さない。別の好ましい態様において、電子輸送層は、金属、金属ハロゲン化物、金属塩、および／またはリチウム有機金属錯体を有さない。
【０１６７】
種々の実施形態によれば、ＯＬＥＤは、電子輸送層、または、少なくとも第一電子輸送層および少なくとも第二電子輸送層を含む電子輸送層の積層体を含んでもよい。
【０１６８】
本発明のＯＬＥＤの種々の実施形態によれば、電子輸送層は、少なくとも一つのマトリックス化合物を含んでもよい。好ましくは、上記少なくとも一つのマトリックス化合物は、実質的に共有結合のマトリックス化合物である。さらに好ましくは、電子輸送層の上記マトリックス化合物は、有機マトリックス化合物である。
【０１６９】
「実質的に共有結合の」とは、主に共有結合によって結合する成分を含む化合物を意味すると理解される。実質的に共有結合のマトリックス材料は、少なくとも一つの実質的に共有結合の化合物からなる。実質的に共有結合の材料は低分子量化合物を含み得、当該低分子量化合物は、好ましくは、真空熱蒸着（ＶＴＥ）によって処理し得るのに十分なほど安定していてもよい。あるいは、実質的に共有結合の材料は、ポリマー化合物、好ましくは溶媒に可溶でありしたがって溶液の形態で処理可能な化合物を含むことができる。ポリマーの実質的に共有結合の材料は、架橋して無限の不規則なネットワークを形成してもよいと理解されたい。しかしながら、そのような架橋されたポリマーの実質的に共有結合のマトリックス化合物は、周辺原子だけでなく骨格原子も両方含むと想定される。実質的に共有結合の化合物の骨格原子は、少なくとも二つの隣接する原子に対して共有結合している。
【０１７０】
カチオンおよびアニオンを含む化合物は、少なくとも上記カチオンまたは少なくとも上記アニオンが少なくとも９個の共有結合原子を含む場合、実質的に共有結合していると見なされる。
【０１７１】
実質的に共有結合のマトリックス化合物の好ましい例は、Ｃ、Ｈ、Ｏ、Ｎ、Ｓの共有結合から主になる有機マトリックス化合物である。また、当該有機マトリックス化合物は、Ｂ、Ｐ、Ａｓ、Ｓｅの共有結合を任意で含んでもよい。炭素−金属の共有結合を含む有機金属化合物、有機配位子を含む金属錯体、および有機酸の金属塩は、有機マトリックス化合物として機能し得る有機化合物のさらなる例である。
【０１７２】
より好ましい態様によれば、有機マトリックス化合物は金属原子を欠き、その骨格原子の大部分はＣ、Ｏ、Ｓ、Ｎから選択される。
【０１７３】
より好ましい態様によれば、実質的に共有結合のマトリックス化合物は、少なくとも６個の、より好ましくは少なくとも１０個の、さらに好ましくは少なくとも１４個の非局在化電子の共役系を含む。
【０１７４】
非局在化電子の共役系の例は、π結合およびσ結合が交互に起こる系である。任意で、原子間のπ結合を有する一つ以上の２原子構造単位は、少なくとも一つの孤立電子対を有する原子、一般的に、Ｏ、Ｓ、Ｓｅ、Ｔｅから選択される二価の原子、またはＮ、Ｐ、Ａｓ、Ｓｂ、Ｂｉから選択される三価の原子に置き換えられ得る。好ましくは、非局在化電子の共役系は、ヒュッケル則による少なくとも一つの芳香環または複素芳香環を含む。また好ましくは、実質的に共有結合のマトリックス化合物は、共有結合している、または縮合している、少なくとも二つの芳香環または複素芳香環を含んでもよい。
【０１７５】
好ましくは、電子輸送層は、第一マトリックス化合物、より好ましくは第一有機マトリックス化合物を含む。
【０１７６】
より好ましい態様によれば、上記第一有機マトリックス化合物は、有機マトリックス化合物であってもよく、ベンゾ［ｋ］フルオランテン、ピレン、アントラセン、フルオレン、スピロ（ビフルオレン）、フェナントレン、ペリレン、トリプチセン、スピロ［フルオレン−９，９’−キサンテン］、コロネン、トリフェニレン、キサンテン、ベンゾフラン、ジベンゾフラン、ジナフトフラン、アクリジン、ベンゾ［ｃ］アクリジン、ジベンゾ［ｃ，ｈ］アクリジン、ジベンゾ［ａ，ｊ］アクリジン、トリアジン、ピリジン、ピリミジン、カルバゾール、フェニルトリアゾール、ベンゾイミダゾール、フェナントロリン、オキサジアゾール、ベンゾオキサゾール、オキサゾール、キナゾリン、ベンゾ［ｈ］キナゾリン、ピリド［３，２−ｈ］キナゾリン、ピリミド［４，５−ｆ］キナゾリン、キノリン、ベンゾキノリン、ピロロ［２，１−ａ］イソキノリン、ベンゾフロ［２，３−ｄ］ピリダジン、チエノピリミジン、ジチエノチオフェン、ベンゾチエノピリミジン、ベンゾチエノピリミジン、ホスフィンオキシド、ホスホール、トリアリールボラン、２−（ベンゾ［ｄ］オキサゾール−２−イル）フェノキシ金属錯体、２−（ベンゾ［ｄ］チアゾール−２−イル）フェノキシ金属錯体あるいはそれらの混合物を含む群から選択される。
【０１７７】
より好ましい態様によれば、少なくとも一つの有機マトリックス化合物を含む少なくとも一つの電子輸送層を備え、上記電子注入層は、上記第一カソード電極層と上記電子輸送層との間に接触しながら挟まれている、有機発光ダイオード（ＯＬＥＤ）が提供される。上記電子輸送層は、略０デバイ以上、略２．５デバイ以下、好ましくは０デバイ以上、２．３デバイ未満、より好ましくは０デバイ以上、２デバイ未満の双極子モーメントを有する第一有機マトリックス化合物を含んでもよい。
【０１７８】
より好ましい態様によれば、第一電子輸送層および第二電子輸送層からなる少なくとも二つの電子輸送層を含む有機発光ダイオード（ＯＬＥＤ）が提供される。上記第一電子輸送層は、第一有機マトリックス化合物を含んでいてもよく、上記第二電子輸送層は、第二有機マトリックス化合物を含んでいてもよく、上記第一電子輸送層の上記第一有機マトリックス化合物は、上記第二電子輸送層の上記第二有機マトリックス化合物と異なってもよい。
【０１７９】
より好ましい態様によれば、上記第二電子輸送層中の上記第二有機マトリックス化合物と、上記電子注入層中の化合物は、同一となるように選択される。上記第一電子輸送層は、異なるマトリックス化合物を含む。
【０１８０】
上記各電子輸送層、上記各電子注入層、および各カソード電極層は、それぞれ組成が異なってもよい。
【０１８１】
より好ましい態様によれば、上記電子注入層は、上記第一カソード電極層と上記第一電子輸送層との間に接触しながら挟まれている。上記第一電子輸送層の上記第一有機マトリックス化合物および上記第二電子輸送層の上記第二有機マトリックス化合物は、略０デバイ以上、略２．５デバイ以下、好ましくは０デバイ以上、２．３デバイ未満、より好ましくは０デバイ以上、２デバイ未満の双極子モーメントを有する。しかしながら、上記第一電子輸送層の上記第一有機マトリックス化合物および上記第二電子輸送層の上記第二有機マトリックス化合物は、それぞれの双極子モーメントが異なるように選択される。
【０１８２】
一実施形態によれば、上記第一有機マトリックス化合物の双極子モーメントは、０デバイ以上、２．５デバイ以下となるよう選択されてもよく、上記第一有機マトリックス化合物は、非極性マトリックス化合物としても記載しうる。
【０１８３】
Ｎ個の原子を含む分子の双極子モーメント
【０１８４】
【数１】
2019500752.tif 000042
【０１８５】
は、以下の式によって与えられる。
【０１８６】
【数２】
2019500752.tif 000043
【０１８７】
式中、
【０１８８】
【数３】
2019500752.tif 000044
【０１８９】
および、
【０１９０】
【数４】
2019500752.tif 000045
【０１９１】
は、分子中の原子ｉの部分電荷および位置である。双極子モーメントは、半経験的分子軌道法によって決定される。表５に記載の値は、以下に説明する方法を用いて算出したものである。部分電荷および原子の位置は、下記のいずれかをプログラム・パッケージＴＵＲＢＯＭＯＬＥ  Ｖ６．５で実行することによって得る。（ｉ）Ｂｅｃｋｅ‐Ｐｅｒｄｅｗ（ＢＰ）のＤＦＴ関数をｄｅｆ−ＳＶ（Ｐ）  ｂａｓｉｓで実行する。あるいは、（ｉｉ）Ｂ３ＬＹＰ混成関数をｄｅｆ２−ＴＺＶＰ  ｂａｓｉｓで実行する。一つ以上の配座が実行可能である場合は、総エネルギーが最も低い配座を選択して、双極子モーメントを決定する。
【０１９２】
例えば、上記第一有機マトリックス化合物の双極子モーメントは０〜２．５デバイであってもよく、当該第一有機マトリックス化合物は、反転中心Ｉ、水平鏡面、一つ以上のＣｎ軸（ｎ＞１）、および／またはＣｎに垂直なｎＣ２を有していてもよい。
【０１９３】
上記第一有機マトリックス化合物の双極子モーメントが０〜２．５デバイである場合、当該第一有機マトリックス化合物は、アントラセン基、ピレン基、ペリレン基、コロネン基、ベンゾ［ｋ］フルオランテン基、フルオレン基、キサンテン基、ジベンゾ［ｃ，ｈ］アクリジン基、ジベンゾ［ａ，ｊ］アクリジン基、ベンゾ［ｃ］アクリジン基、トリアリールボラン基、ジチエノチオフェン基、トリアジン基あるいはベンゾチエノピリミジン基を含んでもよい。
【０１９４】
上記第一有機マトリックス化合物の双極子モーメントが略０デバイ以上、略２．５デバイ以下である場合、当該第一有機マトリックス化合物は、イミダゾール基、フェナントロリン基、ホスフィンオキシド基、オキサゾール基、オキサジアゾール基、トリアゾール基、ピリミジン基、キナゾリン基、ベンゾ［ｈ］キナゾリン基あるいはピリド［３，２−ｈ］キナゾリン基を含まない。
【０１９５】
好ましい実施形態では、上記第一有機マトリックス化合物は、以下の化合物またはそれらの誘導体から選択される。当該化合物は、アントラセン、ピレン、コロネン、トリフェニレン、フルオレン、スピロフルオレン、キサンテン、カルバゾール、ジベンゾ［ｃ，ｈ］アクリジン、ジベンゾ［ａ，ｊ］アクリジン、ベンゾ［ｃ］アクリジン、トリアリールボラン化合物、２−（ベンゾ［ｄ］オキサゾール−２−イル）フェノキシ金属錯体、２−（ベンゾ［ｄ］チアゾール−２−イル）フェノキシ金属錯体、トリアジン、ベンゾチエノピリミジン、ジチエノチオフェン、ベンゾ［ｋ］フルオランテン、ペリレン、またはそれらの混合物である。
【０１９６】
さらに好ましくは、上記第一有機マトリックス化合物は、下記式（１）のトリアリールボラン化合物を含んでいてもよい。
【０１９７】
【化３５】
2019500752.tif 000046
【０１９８】
式中、Ｒ１、Ｒ３およびＲ７は、独立に、Ｈ、Ｄ、Ｃ１〜Ｃ１６アルキルおよびＣ１〜Ｃ１６アルコキシからなる群より選択され、Ｒ２、Ｒ４、Ｒ５およびＲ６は、独立に、Ｈ、Ｄ、Ｃ１〜Ｃ１６アルキル、Ｃ１〜Ｃ１６アルコキシおよびＣ６〜Ｃ２０アリールからなる群から選択され、Ａｒ０は、置換または非置換のＣ６〜Ｃ２０アリールから選択され（Ａｒ０が置換されている場合、置換基は、独立に、Ｄ、Ｃ１〜Ｃ１２アルキル、Ｃ１〜Ｃ１６アルコキシおよびＣ６〜Ｃ２０アリールからなる群より選択される）、Ａｒ１は、置換または非置換のＣ６〜Ｃ２０アリーレンから選択され（Ａｒ１が置換されている場合、置換基は、独立に、Ｄ、Ｃ１〜Ｃ１２アルキル、Ｃ１〜Ｃ１６アルコキシおよびＣ６〜Ｃ２０アリールからなる群より選択される）、Ａｒ２は、Ｈ、Ｄ、置換または非置換のＣ６〜Ｃ４０アリールおよびＣ５〜Ｃ４０ヘテロアリールからなる群より選択される。好ましくは、Ａｒ０は、置換または非置換のフェニルまたはナフチルから選択される。Ａｒ０が置換されている場合、置換基は、独立に、Ｄ、Ｃ１〜Ｃ１２アルキル、Ｃ１〜Ｃ１６アルコキシおよびＣ６〜Ｃ２０アリールからなる群より選択される。
【０１９９】
式（１）のトリアリールボラン化合物は、ＷＯ２０１５０４９０３０Ａ２およびＥＰ１５１８７１３５．７に開示されている。
【０２００】
【化３６】
2019500752.tif 000047
【０２０１】
さらに好ましい実施形態において、上記第一有機マトリックス化合物は、下記式（２）のジベンゾ［ｃ，ｈ］アクリジン化合物、および／または、下記式（３）のジベンゾ［ａ，ｊ］アクリジン化合物、および／または、下記式（４）のベンゾ［ｃ］アクリジン化合物を含んでいる。
【０２０２】
【化３７】
2019500752.tif 000048
【０２０３】
式中、Ａｒ３は、独立に、Ｃ６〜Ｃ２０アリーレン（好ましくは、フェニレン、ビフェニレンまたはフルオレニレン）から選択され、Ａｒ４は、独立に、非置換または置換のＣ６〜Ｃ４０アリール（好ましくは、フェニル、ナフチル、アントラニル、ピレニルまたはフェナントリル）から選択され、Ａｒ４が置換されている場合、一つ以上の置換基は、独立に、Ｃ１〜Ｃ１２アルキルおよびＣ１〜Ｃ１２ヘテロアルキル（好ましくはＣ１〜Ｃ５アルキル）からなる群より選択されてもよい。
【０２０４】
好適なジベンゾ［ｃ，ｈ］アクリジン化合物は、ＥＰ２３９５５７１に開示されている。好適なジベンゾ［ａ，ｊ］アクリジンは、ＥＰ２３１２６６３に開示されている。好適なベンゾ［ｃ］アクリジン化合物は、ＷＯ２０１５／０８３９４８に開示されている。
【０２０５】
さらなる実施形態において、上記第一有機マトリックス化合物は、Ｃ６〜Ｃ４０アリール基、Ｃ５〜Ｃ４０ヘテロアリール基および／またはＣ１〜Ｃ１２アルキル基で置換されている、ジベンゾ［ｃ，ｈ］アクリジン化合物を含んでいることが好ましい。好ましくは、上記ジベンゾ［ｃ，ｈ］アクリジン化合物は、７−（ナフタレン−２−イル）ジベンゾ［ｃ，ｈ］アクリジン、７−（３−（ピレン−１−イル）フェニル）ジベンゾ［ｃ，ｈ］アクリジン、７−（３−（ピリジン−４−イル）フェニル）ジベンゾ［ｃ，ｈ］アクリジンである。
【０２０６】
さらなる実施形態において、上記第一有機マトリックス化合物は、Ｃ６〜Ｃ４０アリール基、Ｃ５〜Ｃ４０ヘテロアリール基および／またはＣ１〜Ｃ１２アルキル基で置換されている、ジベンゾ［ａ，ｊ］アクリジン化合物を含んでいることが好ましい。好ましくは、上記ジベンゾ［ａ，ｊ］アクリジン化合物は、１４−（３−（ピレン−１−イル）フェニル）ジベンゾ［ａ，ｊ］アクリジンである。
【０２０７】
さらなる実施形態において、上記第一有機マトリックス化合物は、Ｃ６〜Ｃ４０アリール基、Ｃ５〜Ｃ４０ヘテロアリール基および／またはＣ１〜Ｃ１２アルキル基で置換されている、ベンゾ［ｃ］アクリジン化合物を含んでいることが好ましい。好ましくは、上記ベンゾ［ｃ］アクリジン化合物は、７−（３−（ピレン−１−イル）フェニル）ベンゾ［ｃ］アクリジンである。
【０２０８】
上記第一有機マトリックス化合物は、下記式（５）のトリアジン化合物を含んでいることがさらに好ましい。
【０２０９】
【化３８】
2019500752.tif 000049
【０２１０】
式中、Ａｒ５は、独立に、非置換または置換のＣ６〜Ｃ２０アリールまたはＡｒ５．１−Ａｒ５．２から選択され、Ａｒ５．１は、非置換または置換のＣ６〜Ｃ２０アリーレンから選択され、Ａｒ５．２は、非置換もしくは置換のＣ６〜Ｃ２０アリール、または、非置換および置換のＣ５〜Ｃ２０ヘテロアリールから選択され、Ａｒ６は、非置換または置換のＣ６〜Ｃ２０アリーレン（好ましくは、フェニレン、ビフェニレン、テルフェニレンまたはフルオレニレン）から選択され、Ａｒ７は、独立に、置換または非置換のアリール、置換または非置換のヘテロアリール（当該アリールおよび当該ヘテロアリールの環を構成する原子は６〜４０個であり、当該アリールおよび当該ヘテロアリールは、好ましくは、フェニル、ナフチル、フェナントリル、フルオレニル、テルフェニル、ピリジル、キノリル、ピリミジル、トリアジニル、ベンゾ［ｈ］キノリニル、またはベンゾ［４，５］チエノ［３，２−ｄ］ピリミジンである）からなる群より選択され、ｘは、１または２から選択され、Ａｒ５が置換されている場合、一つ以上の置換基は、独立に、Ｃ１〜Ｃ１２アルキルおよびＣ１〜Ｃ１２ヘテロアルキル（好ましくはＣ１〜Ｃ５アルキル）からなる群より選択されてもよく、Ａｒ７が置換されている場合、一つ以上の置換基は、独立に、Ｃ１〜Ｃ１２アルキルおよびＣ１〜Ｃ１２ヘテロアルキル（好ましくはＣ１〜Ｃ５アルキル）、ならびにＣ６〜Ｃ２０アリールからなる群より選択されてもよい。
【０２１１】
好適なトリアジン化合物は、ＵＳ２０１１／２８４８３２、ＷＯ２０１４／１７１５４１、ＷＯ２０１５／００８８６６、ＷＯ２０１５／１０５３１３、ＪＰ２０１５−０７４６４９ＡおよびＪＰ２０１５−１２６１４０、ＫＲ２０１５／００８８７１２、およびＷＯ１６１７１３５８Ａ１に開示されている。
【０２１２】
また、上記第一有機マトリックス化合物は、Ｃ６〜Ｃ４０アリール基、Ｃ５〜Ｃ４０ヘテロアリール基および／またはＣ１〜Ｃ１２アルキル基で置換されている、トリアジン化合物を含んでいることが好ましい。好ましくは、上記トリアジン化合物は、３−［４−（４，６−ジ−２−ナフタレニル−１，３，５−トリアジン−２−イル）フェニル］キノロン、２−［３−（６’−メチル［２，２’−ビピリジン］−５−イル）−５−（９−フェナントレニル）フェニル］−４，６−ジフェニル−１，３，５−トリアジン、２−（３−（フェナントレン−９−イル）−５−（ピリジン−２−イル）フェニル）−４，６−ジフェニル−１，３，５−トリアジン、２，４−ジフェニル−６−（５'''−フェニル−［１，１’：３’，１''：３''，１'''：３'''，１''''−キンクフェニル］−３−イル）−１，３，５−トリアジン、２−（［１，１’−ビフェニル］−３−イル）−４−（３’−（４，６−ジフェニル−１，３，５−トリアジン−２−イル）−［１，１’−ビフェニル］−３−イル）−６−フェニル−１，３，５−トリアジン、および／または、２−（３’−（４，６−ジフェニル−１，３，５−トリアジン−２−イル）−［１，１’−ビフェニル］−３−イル）−４−フェニルベンゾ［４，５］チエノ［３，２−ｄ］ピリミジンである。
【０２１３】
さらに好ましい実施形態において、上記第一有機マトリックス化合物は、下記式（６）の２−（ベンゾ［ｄ］オキサゾール−２−イル）フェノキシ金属錯体、または、２−（ベンゾ［ｄ］チアゾール−２−イル）フェノキシ金属錯体を含んでいる。
【０２１４】
【化３９】
2019500752.tif 000050
【０２１５】
式中、Ｍは、Ａｌ、ＺｒまたはＳｃから選択される金属であり、Ｘは、ＯまたはＳから選択され、ｎは３または４から選択される。
【０２１６】
好適な２−（ベンゾ［ｄ］オキサゾール−２−イル）フェノキシ金属錯体または２−（ベンゾ［ｄ］チアゾール−２−イル）フェノキシ金属錯体は、ＷＯ２０１０／０２０３５２に開示されている。
【０２１７】
好ましい実施形態において、上記第一有機マトリックス化合物は、Ｃ６〜Ｃ４０アリール基、Ｃ５〜Ｃ４０ヘテロアリール基および／またはＣ１〜Ｃ１２アルキル基で置換されている、ベンゾチエノピリミジン化合物を含んでいる。好ましくは、上記ベンゾチエノピリミジン化合物は、２−フェニル−４−（４’，５’，６’−トリフェニル−［１，１’：２’，１''：３''，１'''−クアテルフェニル］−３'''−イル）ベンゾ［４，５］チエノ［３，２−ｄ］ピリミジンである。好適なベンゾチエノピリミジン化合物は、ＷＯ２０１５／０１０５３１６に開示されている。
【０２１８】
好ましい実施形態において、上記第一有機マトリックス化合物は、Ｃ６〜Ｃ４０アリール基、Ｃ５〜Ｃ４０ヘテロアリール基および／またはＣ１〜Ｃ１２アルキル基で置換されている、ベンゾ［ｋ］フルオランテン化合物を含んでいる。好ましくは、上記ベンゾ［ｋ］フルオランテン化合物は、７，１２−ジフェニルベンゾ［ｋ］フルオランテンである。好適なベンゾ［ｋ］フルオランテン化合物は、ＪＰ１０１８９２４７Ａ２に開示されている。
【０２１９】
好ましい実施形態において、上記第一有機マトリックス化合物は、Ｃ６〜Ｃ４０アリール基、Ｃ５〜Ｃ４０ヘテロアリール基および／またはＣ１〜Ｃ１２アルキル基で置換されている、ペリレン化合物を含んでいる。好ましくは、上記ペリレン化合物は、３，９−ビス（［１，１’−ビフェニル］−２−イル）ペリレン、３，９−ジ（ナフタレン−２−イル）ペリレンまたは３，１０−ジ（ナフタレン−２−イル）ペリレンである。好適なペリレン化合物は、ＵＳ２００７２０２３５４に開示されている。
【０２２０】
好ましい実施形態において、上記第一有機マトリックス化合物は、ピレン化合物を含む。好適なピレン化合物は、ＵＳ２００５／００２５９９３に開示されている。
【０２２１】
好ましい実施形態において、上記第一有機マトリックス化合物は、スピロ−フルオレン化合物を含む。好適なスピロ−フルオレン化合物は、ＪＰ２００５−０３２６８６に開示されている。
【０２２２】
好ましい実施形態において、上記第一有機マトリックス化合物は、キサンテン化合物を含む。好適なキサンテン化合物は、ＵＳ２００３／１６８９７０  ＡおよびＷＯ２０１３／１４９９５８に開示されている。
【０２２３】
好ましい実施形態において、上記第一有機マトリックス化合物は、コロネン化合物を含む。好適なコロネン化合物は、Adachi, C.; Tokito, S.; Tsutsui, T.; Saito, S., Japanese Journal of Applied Physics, Part 2: Letters (1988), 27(2), L269-L271に開示されている。
【０２２４】
好ましい実施形態において、上記第一有機マトリックス化合物は、トリフェニレン化合物を含む。好適なトリフェニレン化合物は、ＵＳ２００５／００２５９９３に開示されている。
【０２２５】
好ましい実施形態において、上記第一有機マトリックス化合物は、カルバゾール化合物から選択される。好適なカルバゾール化合物は、ＵＳ２０１５／２０７０７９に開示されている。
【０２２６】
好ましい実施形態において、上記第一有機マトリックス化合物は、ジチエノチオフェン化合物から選択される。好適なジチエノチオフェン化合物は、ＫＲ２０１１／０８５７８４に開示されている。
【０２２７】
好ましい実施形態において、上記第一有機マトリックス化合物は、アントラセン化合物を含む。特に好ましくは、以下に示す式４００で示されるアントラセン化合物である。
【０２２８】
【化４０】
2019500752.tif 000051
【０２２９】
式４００において、Ａｒ１１１およびＡｒ１１２は、それぞれ独立して、置換または非置換のＣ６〜Ｃ６０アリーレン基であり得、Ａｒ１１３〜Ａｒ１１６は、それぞれ独立して、置換または非置換のＣ１〜Ｃ１０アルキル基または置換または非置換のＣ６〜Ｃ６０アリール基であり得、ｇ、ｈ、ｉおよびｊは、それぞれ独立して、０〜４の整数であり得る。
【０２３０】
いくつかの実施形態において、式４００におけるＡｒ１１１およびＡｒ１１２は、それぞれ独立して、フェニレン基、ナフチレン基、フェナントレニレン基、もしくはピレニレン基；または、フェニル基、ナフチル基、もしくはアントリル基のうちの少なくとも一つでそれぞれ置換された、フェニレン基、ナフチレン基、フェナントレニレン基、フルオレニル基、もしくはピレニレン基の一つであり得る。
【０２３１】
式４００において、ｇ、ｈ、ｉおよびｊは、それぞれ独立して、０、１、または２の整数であり得る。
【０２３２】
式４００において、Ａｒ１１３〜Ａｒ１１６は、それぞれ独立して、以下のうちの一つである。
【０２３３】
フェニル基、ナフチル基、またはアントリル基のうちの少なくとも一つで置換された、Ｃ１〜Ｃ１０アルキル基；
フェニル基、ナフチル基、アントリル基、ピレニル基、フェナントレニル基、またはフルオレニル基；
重水素原子、ハロゲン原子、ヒドロキシル基、シアノ基、ニトロ基、アミノ基、アミジノ基、ヒドラジン基、ヒドラゾン基、カルボキシル基もしくはその塩、スルホン酸基もしくはその塩、リン酸基もしくはその塩、Ｃ１〜Ｃ６０アルキル基、Ｃ２〜Ｃ６０アルケニル基、Ｃ２〜Ｃ６０アルキニル基、Ｃ１〜Ｃ６０アルコキシ基、フェニル基、ナフチル基、アントリル基、ピレニル基、フェナントレニル基、またはフルオレニル基のうち少なくとも一つでそれぞれ置換された、フェニル基、ナフチル基、アントリル基、ピレニル基、フェナントレニル基、またはフルオレニル基、あるいは、
【０２３４】
【化４１】
2019500752.tif 000052
【０２３５】
の一つであり得るが、本発明の実施形態はこれらに限定されない。
【０２３６】
さらに好ましい態様によれば、上記第一有機マトリックス化合物は、下記の表４の化合物から選択できる。
【０２３７】
【表４】
2019500752.tif 000053
【０２３８】
2019500752.tif 000054
【０２３９】
2019500752.tif 000055
【０２４０】
2019500752.tif 000056
【０２４１】
2019500752.tif 000057
【０２４２】
2019500752.tif 000058
【０２４３】
2019500752.tif 000059
【０２４４】
2019500752.tif 000060
【０２４５】
以下の表５は、双極子モーメントが０デバイ以上、２．５デバイ以下の第一有機マトリックス化合物の代表例の双極子モーメントを示す。
【０２４６】
【表５】
2019500752.tif 000061
【０２４７】
2019500752.tif 000062
【０２４８】
2019500752.tif 000063
【０２４９】
他の態様において、上記電子輸送層は、極性の第一有機マトリックス化合物を含み得る。好ましくは、上記第一有機マトリックス化合物は、略２．５デバイより大きく、１０デバイ未満、好ましくは３デバイより大きく、５デバイ未満、より好ましくは２．５デバイより大きく、４デバイ未満の双極子モーメントを有する。
【０２５０】
有機マトリックス化合物が２．５デバイより大きく、１０デバイ未満の双極子モーメントを有する場合、上記有機マトリックス化合物は、以下のＣ１、Ｃｎ、Ｃｎｖ、またはＣｓの対称群の一つによって示され得る。
【０２５１】
有機マトリックス化合物が２．５デバイより大きく、１０デバイ未満の双極子モーメントを有する場合、上記有機マトリックス化合物は、ベンゾフラン、ジベンゾフラン、ジナフトフラン、ピリジン、アクリジン、フェニルトリアゾール、ベンズイミダゾール、フェナントロリン、オキサジアゾール、ベンゾオキサゾール、オキサゾール、キナゾリン、ベンゾキナゾリン、ピリド［３，２−ｈ］キナゾリン、ピリミド［４，５−ｆ］キナゾリン、キノリン、ベンゾキノリン、ピロロ［２，１−ａ］イソキノリン、ベンゾフロ［２，３−ｄ］ピリダジン、チエノピリミジン、ホスフィンオキシド、ホスホール、またはそれらの混合物を含み得る。
【０２５２】
上記第一有機マトリックス化合物は、Ｃ６〜Ｃ４０アリール基、Ｃ５〜Ｃ４０ヘテロアリール基および／またはＣ１〜Ｃ１２アルキル基で置換されている、ホスフィンオキシド化合物を含んでいることがさらに好ましい。好ましくは、上記ホスフィンオキシド化合物は、（３−（ジベンゾ［ｃ，ｈ］アクリジン−７−イル）フェニル）ジフェニルホスフィンオキシド、３−フェニル−３Ｈ−ベンゾ［ｂ］ジナフト［２，１−ｄ：１’，２’−ｆ］ホスフェピン−３−オキシド、フェニルジ（ピレン−１−イル）ホスフィンオキシド、ビス（４−（アントラセン−９−イル）フェニル）（フェニル）ホスフィンオキシド、（３−（９，１０−ジ（ナフタレン−２−イル）アントラセン−２−イル）フェニル）ジフェニルホスフィンオキシド、フェニルジ（ピレン−１−イル）ホスフィンオキシド、ジフェニル（５−（ピレン−１−イル）ピリジン−２−イル）ホスフィンオキシド、ジフェニル（４’−（ピレン−１−イル）−［１，１’−ビフェニル］−３−イル）ホスフィンオキシド、ジフェニル（４’−（ピレン−１−イル）−［１，１’−ビフェニル］−３−イル）ホスフィンオキシド、（３’−（ジベンゾ［ｃ，ｈ］アクリジン−７−イル）−［１，１’−ビフェニル］−４−イル）ジフェニルホスフィンオキシドおよび／またはフェニルビス（３−（ピレン−１−イル）フェニル）ホスフィンオキシドである。
【０２５３】
第一有機マトリックス化合物として用いられ得るジアリールホスフィンオキシド化合物は、ＥＰ２３９５５７１Ａ１、ＷＯ２０１３／０７９２１７Ａ１、ＥＰ１３１８７９０５、ＥＰ１３１９９３６１、およびＪＰ２００２−０６３９８９Ａ１に開示されている。ジアルキルホスフィンオキシド化合物は、ＥＰ１５１９５８７７．４に開示されている。
【０２５４】
上記第一有機マトリックス化合物は、Ｃ６〜Ｃ４０アリール基、Ｃ５〜Ｃ４０ヘテロアリール基および／またはＣ１〜Ｃ１２アルキル基で置換されている、ベンズイミダゾール化合物を含んでいることがさらに好ましい。好ましくは、上記ベンズイミダゾール化合物は、２−（４−（９，１０−ジ（ナフタレン−２−イル）アントラセン−２−イル）フェニル）−１−フェニル−１Ｈ−ベンゾ［ｄ］イミダゾール、１−（４−（１０−（［１，１’−ビフェニル］−４−イル）アントラセン−９−イル）フェニル）−２−エチル−１Ｈ−ベンゾ［ｄ］イミダゾールおよび／または１，３，５−トリス（１−フェニル−１Ｈ−ベンズイミダゾール−２−イル）ベンゼンである。
【０２５５】
第一有機マトリックス材料として用いることができるベンズイミダゾール化合物は、ＵＳ６８７８４６９およびＷＯ２０１０／１３４３５２に開示されている。
【０２５６】
好ましい実施形態において、上記第一有機マトリックス化合物は、キノリン化合物を含む。好適なキノリン化合物は、ＵＳ２００９／０１０８７４６およびＵＳ２００９／０１６６６７０に開示されている。
【０２５７】
好ましい実施形態において、上記第一有機マトリックス化合物は、ベンゾキノリン化合物を含む。好適なベンゾキノリン化合物は、ＪＰ２００４−２８１３９０およびＵＳ２０１２／０２８０６１３に開示されている。
【０２５８】
好ましい実施形態において、上記第一有機マトリックス化合物は、ピリミジン化合物を含む。好適なピリミジン化合物は、ＪＰ２００４−０３１００４に開示されている。
【０２５９】
好ましい実施形態において、上記第一有機マトリックス化合物は、オキサゾール化合物を含む。好ましいオキサゾール化合物は、ＪＰ２００３−００７４６７およびＷＯ２０１４／１６３１７３に開示されている。
【０２６０】
好ましい実施形態において、上記第一有機マトリックス化合物は、オキサジアゾール化合物を含む。好ましいオキサジアゾール化合物は、ＵＳ２０１５／２８０１６０に開示されている。
【０２６１】
好ましい実施形態において、上記第一有機マトリックス化合物は、ベンゾオキサゾール化合物を含む。好ましいベンゾオキサゾール化合物は、Shirota and Kageyama, Chem. Rev. 2007,107, 953-1010に開示されている。
【０２６２】
好ましい実施形態において、上記第一有機マトリックス化合物は、トリアゾール化合物を含む。好適なトリアゾール化合物は、ＵＳ２０１５／２８０１６０に開示されている。
【０２６３】
好ましい実施形態において、上記第一有機マトリックス化合物は、ピリミド［４，５−ｆ］キナゾリン化合物を含む。好適なピリミド［４，５−ｆ］キナゾリン化合物は、ＥＰ２５０４８７１に開示されている。
【０２６４】
好ましい実施形態において、上記第一有機マトリックス化合物は、以下の、式２によって示される化合物、および式３によって示される化合物からなる群から選択され得る。
【０２６５】
【化４２】
2019500752.tif 000064
【０２６６】
式２および式３において、Ｒ１〜Ｒ６は、それぞれ独立して、水素原子、ハロゲン原子、ヒドロキシル基、シアノ基、置換もしくは非置換のＣ１〜Ｃ３０アルキル基、置換もしくは非置換のＣ１〜Ｃ３０アルコキシ基、置換もしくは非置換のＣ１〜Ｃ３０アシル基、置換もしくは非置換のＣ２〜Ｃ３０アルケニル基、置換もしくは非置換のＣ２〜Ｃ３０アルキニル基、置換もしくは非置換のＣ６〜Ｃ３０アリール基、または置換もしくは非置換のＣ３〜Ｃ３０ヘテロアリール基である。少なくとも二つの隣接したＲ１〜Ｒ６基は任意で互いに結合して、飽和環または不飽和環を形成する。Ｌ１は、単結合、置換もしくは非置換のＣ１〜Ｃ３０アルキレン基、置換もしくは非置換のＣ６〜Ｃ３０アリーレン基、または、置換もしくは非置換のＣ３〜Ｃ３０ヘテロアリーレン基である。Ｑ１〜Ｑ９は、それぞれ独立して、水素原子、置換もしくは非置換のＣ６〜Ｃ３０アリール基、または置換もしくは非置換のＣ３〜Ｃ３０ヘテロアリール基であり、「ａ」は、１〜１０の整数である。
【０２６７】
例えば、Ｒ１〜Ｒ６は、それぞれ独立して、水素原子、ハロゲン原子、ヒドロキシ基、シアノ基、メチル基、エチル基、プロピル基、ブチル基、メトキシ基、エトキシ基、プロポキシ基、ブトキシ基、フェニル基、ナフチル基、アントリル基、ピリジニル基、およびピラジニル基からなる群から選択され得る。
【０２６８】
特に、式２および／または式３において、Ｒ１〜Ｒ４は、それぞれ水素原子であり得、Ｒ５は、ハロゲン原子、ヒドロキシ基、シアノ基、メチル基、エチル基、プロピル基、ブチル基、メトキシ基、エトキシ基、プロポキシ基、ブトキシ基、フェニル基、ナフチル基、アントリル基、ピリジニル基、およびピラジニル基からなる群から選択され得る。さらに、式３において、Ｒ１〜Ｒ６はそれぞれ水素原子であり得る。
【０２６９】
例えば、式２および／または式３において、Ｑ１〜Ｑ９は、それぞれ独立して、水素原子、フェニル基、ナフチル基、アントリル基、ピリジニル基、およびピラジニル基である。特に、式２および／または式３において、Ｑ１、Ｑ３〜Ｑ６、Ｑ８およびＱ９は、水素原子であり、Ｑ２およびＱ７は、それぞれ独立して、フェニル基、ナフチル基、アントリル基、ピリジニル基、およびピラジニル基からなる群から選択され得る。
【０２７０】
例えば、式２および／または式３において、Ｌ１は、フェニレン基、ナフチレン基、アントリレン基、ピリジニレン基、およびピラジニレン基からなる群から選択され得る。特に、Ｌ１は、フェニレン基またはピリジニレン基であり得る。例えば、「ａ」は１、２、または３であり得る。
【０２７１】
上記第一有機マトリックス化合物は、以下に示す化合物５、６、または７からさらに選択され得る。
【０２７２】
【化４３】
2019500752.tif 000065
【０２７３】
好ましくは、上記第一有機マトリックス化合物は、Ｃ６〜Ｃ４０アリール基、Ｃ５〜Ｃ４０ヘテロアリール基、および／または、Ｃ１〜Ｃ１２アルキル基で置換されたフェナントロリン化合物、好ましくは２，４，７，９−テトラフェニル−１，１０−フェナントロリン、４，７−ジフェニル−２，９−ジ−ｐ−トリル−１，１０−フェナントロリン、２，９−ジ（ビフェニル−４−イル）−４，７−ジフェニル−１，１０−フェナントロリン、および／または、３，８−ビス（６−フェニル−２−ピリジニル）−１，１０−フェナントロリンを含む。
【０２７４】
第一有機マトリックス材料として用いることができるフェナントロリン化合物は、ＥＰ１７８６０５０Ａ１およびＣＮ１０２３７２７０８に開示されている。
【０２７５】
他に好適に用いることができる第一有機マトリックス化合物は、アリール基またはヘテロアリール基で置換されたキナゾリン化合物、好ましくは９−フェニル−９’−（４−フェニル−２−キナゾリニル）−３，３’−ビ−９Ｈ−カルバゾールである。上記第一有機マトリックス化合物は、Ｃ６〜Ｃ４０アリール基、Ｃ５〜Ｃ４０ヘテロアリール基、および／または、Ｃ１〜Ｃ１２アルキル基で置換されたキナゾリン化合物、好ましくは９−フェニル−９’−（４−フェニル−２−キナゾリニル）−３，３’−ビ−９Ｈ−カルバゾールを含むことがさらに好ましい。第一有機マトリックス材料として用いることができるキナゾリン化合物は、ＫＲ２０１２／１０２３７４に開示されている。
【０２７６】
上記第一有機マトリックス化合物は、Ｃ６〜Ｃ４０アリール基、Ｃ５〜Ｃ４０ヘテロアリール基、および／または、Ｃ１〜Ｃ１２アルキル基で置換されたベンゾ［ｈ］キナゾリン化合物、好ましくは４−（２−ナフタレニル）−２−［４−（３−キノリニル）フェニル］−ベンゾ［ｈ］キナゾリンを含むことがさらに好ましい。第一有機マトリックス材料として用いることができるベンゾ［ｈ］キナゾリン化合物は、ＫＲ２０１４／０７６５２２に開示されている。
【０２７７】
上記第一有機マトリックス化合物は、Ｃ６〜Ｃ４０アリール基、Ｃ５〜Ｃ４０ヘテロアリール基、および／または、Ｃ１〜Ｃ１２アルキル基で置換されたピリド［３，２−ｈ］キナゾリン化合物、好ましくは４−（ナフタレン−１−イル）−２，７，９−トリフェニルピリド［３，２−ｈ］キナゾリンを含むことも好ましい。第一有機マトリックス材料として用いることができるピリド［３，２−ｈ］キナゾリン化合物は、ＥＰ１９７０３７１に開示されている。
【０２７８】
さらに好ましい実施形態において、上記第一有機マトリックス化合物は、アクリジン化合物から選択される。好適なアクリジン化合物は、ＣＮ１０４６５００３２に開示されている。
【０２７９】
極めて好ましい第一有機マトリックス化合物は、表６の以下の構造の化合物である。
【０２８０】
【表６】
2019500752.tif 000066
【０２８１】
2019500752.tif 000067
【０２８２】
2019500752.tif 000068
【０２８３】
2019500752.tif 000069
【０２８４】
2019500752.tif 000070
【０２８５】
2019500752.tif 000071
【０２８６】
以下の表７は、双極子モーメントが２．５デバイより大きく、１０デバイ以下である第一有機マトリックス化合物の代表例の双極子モーメントを示す。
【０２８７】
【表７】
2019500752.tif 000072
【０２８８】
他の態様によれば、電子輸送層は、本発明に係る電子注入層に直接接触することができる。上記電子輸送層は、第一有機マトリックス化合物を含む。複数の電子輸送層が存在する場合、上記電子注入層は、上記第一有機マトリックス化合物を含む第一電子輸送層と第一カソード電極層との間に接触して挟まれる。第二電子輸送層がある場合、当該第二電子輸送層は、上記発光層と上記第一電子輸送層との間に接触して挟まれる。
【０２８９】
好ましい実施形態によれば、上記第一電子輸送層は、双極子モーメントが０デバイ以上、２．５デバイ以下の第一有機マトリックス化合物を含み、上記第二電子輸送層は、双極子モーメントが２．５デバイより大きく、１０デバイ以下の第二有機マトリックス化合物を含む。
【０２９０】
好ましくは、上記電子注入層中の有機ホスフィン化合物と、上記第二電子輸送層中の第二有機マトリックス化合物は、同一となるように選択される。
【０２９１】
特に好ましい実施形態では、上記電子注入層中の上記有機ホスフィン化合物と、上記第二電子輸送層中の上記第二有機マトリックス化合物は、同一となるように選択され、上記第一電子輸送層は、双極子モーメントが０デバイ以上、２．５デバイ以下の第一有機マトリックス化合物を含む。これにより、低動作電圧および／または高外部量子効率ＥＱＥおよび／または高タクトタイム(TACT time) が達成される。
【０２９２】
本発明のＯＬＥＤの様々な実施形態によると、電子輸送層の厚さは、略０．５ｎｍ以上、略９５ｎｍ以下、好ましくは略３ｎｍ以上、略８０ｎｍ以下、さらに好ましくは略５ｎｍ以上、略６０ｎｍ以下、また好ましくは略６ｎｍ以上、略４０ｎｍ以下、さらに好ましくは略８ｎｍ以上、略２０ｎｍ以下、より好ましくは略１０ｎｍ以上、略１８ｎｍ以下であり得る。
【０２９３】
本発明のＯＬＥＤの様々な実施形態によると、電子輸送層積層体の厚さは、略２５ｎｍ以上、略１００ｎｍ以下、好ましくは略３０ｎｍ以上、略８０ｎｍ以下、さらに好ましくは略３５ｎｍ以上、略６０ｎｍ以下、より好ましくは略３６ｎｍ以上、略４０ｎｍ以下であり得る。
【０２９４】
ＥＴＬは、ＥＭＬ上に、または、ＨＢＬが形成される場合は当該ＨＢＬ上に、任意で形成され得る。
【０２９５】
ＥＴＬは、積層構造、好ましくは二つのＥＴＬ層の積層構造を有し得るため、電子の注入と電子の輸送とのバランスを取り得、正孔が効果的にブロッキングされ得る。従来のＯＬＥＤでは、電子および正孔の量は時が経つにつれて変化するため、駆動開始後、発光領域で発生した励起子の数は減少し得る。その結果、運搬バランスが維持できず、上記ＯＬＥＤの寿命が短くなる。
【０２９６】
しかしながら、上記ＥＴＬでは、第一層および第二層は、同様のまたは同一のエネルギーレベルを有し得るため、電子運搬率を制御しつつ、運搬バランスを均一に維持し得る。
【０２９７】
有機発光デバイスは、複数の電子輸送層、好ましくは第三電子輸送層および任意の第四電子輸送層をさらに含み得、上記第三電子輸送層および任意の第四電子輸送層は、電荷発生層とカソードとの間に配置される。好ましくは、上記第一電子輸送層および第三電子輸送層は同一のものが選択され、上記第二電子輸送層および第四電子輸送層は同一のものが選択される。
【０２９８】
ＥＴＬは、真空蒸着、スピンコーティング、スロットダイコーティング、プリンティング、キャスティングなどによって、ＥＭＬ上に形成され得る。ＥＴＬが真空蒸着またはスピンコーティングによって形成される場合、蒸着およびコーティングの条件は、ＨＩＬの形成の条件と同様であり得る。しかしながら、ＥＴＬを形成するのに用いられる化合物によって、蒸着およびコーティングの条件は変化し得る。
【０２９９】
〔基板〕
基板は、有機発光ダイオードの製造において通常使用される任意の基板であってもよい。光が基板を通して放射される場合、当該基板は、機械強度に優れ、温度安定性があり、透明で、表面が滑らかで、扱いが容易で、耐水性がある透明材料であってもよい（例えば、ガラス基板または透明プラスチック基板）。光がトップ側の表面から放射される場合、基板は透明材料であってもよいし、不透明材料であってもよい（例えば、ガラス基板、プラスチック基板、金属基板またはシリコン基板）。
【０３００】
〔アノード電極〕
アノード電極は、当該アノード電極の形成に使用する化合物を、堆積させるか、あるいはスパッタリングすることによって形成してもよい。アノード電極の形成に使用する化合物は、仕事関数の大きい化合物であってもよい。これによって、正孔の注入が促進される。また、アノードの材料は、仕事関数の小さい材料から選択してもよい（すなわち、アルミニウム）。アノード電極は、透明電極であっても反射電極であってもよい。透明導電性化合物（酸化インジウムスズ（ＩＴＯ）、酸化インジウム亜鉛（ＩＺＯ）、二酸化スズ（ＳｎＯ２）および酸化亜鉛（ＺｎＯ）など）を用いて、アノード電極１２０を形成してもよい。アノード電極１２０は、マグネシウム（Ｍｇ）、アルミニウム（Ａｌ）、アルミニウム−リチウム（Ａｌ−Ｌｉ）、カルシウム（Ｃａ）、マグネシウム−インジウム（Ｍｇ−Ｉｎ）、マグネシウム−銀（Ｍｇ−Ａｇ）、銀（Ａｇ）、金（Ａｕ）などを用いて形成してもよい。
【０３０１】
アノード電極は、高導電性金属、たとえば銅（Ｃｕ）または銀（Ａｇ）から形成してもよい。
【０３０２】
〔ＨＩＬ〕
第一および／または第二正孔注入層を有し、本発明のＯＬＥＤに好適に用いうる正孔注入層（ＨＩＬ）は、ＵＳ２００２１５８２４２ＡＡ、ＥＰ１５９６４４５Ａ１、およびＥＰ１９８８５８７Ａ１に記載されている。
【０３０３】
真空蒸着、スピンコーティング、プリンティング、キャスティング、スロットダイコーティング、Ｌａｎｇｍｕｉｒ−Ｂｌｏｄｇｅｔｔ（ＬＢ）堆積などによって、第一ＨＩＬをアノード電極上に形成してもよい。
【０３０４】
真空蒸着、スピンコーティング、プリンティング、キャスティング、スロットダイコーティング、Ｌａｎｇｍｕｉｒ−Ｂｌｏｄｇｅｔｔ（ＬＢ）堆積などによって、第二ＨＩＬをｎ型電荷発生層上に形成してもよい。
【０３０５】
ＨＩＬを真空蒸着によって形成する場合、蒸着条件は、ＨＩＬの形成に用いる化合物、ならびにＨＩＬの所望の構造および熱特性によって異なりうる。しかし、一般的には、真空蒸着の条件としては、堆積温度：１００℃〜５００℃、圧力：１０−８〜１０−３Ｔｏｒｒ（１Ｔｏｒｒは１３３．３２２Ｐａに相当）、堆積速度：０．１〜１０ｎｍ／秒でありうる。
【０３０６】
コーティング条件としては、例えば、コーティング速度：略２０００ｒｐｍ〜略５０００ｒｐｍ、熱処理温度：略８０℃〜略２００℃でありうる。コーティング後の熱処理によって、溶媒が除去される。
【０３０７】
〔ＨＴＬ〕
第一および／または第二正孔輸送層を有し、本発明のＯＬＥＤに好適に用いうる正孔輸送層（ＨＴＬ）が、Shirota and Kageyama, Chem. Rev. 2007, 107, 953-1010に記載されている。
【０３０８】
真空蒸着、スピンコーティング、スロットダイコーティング、プリンティング、キャスティング、Ｌａｎｇｍｕｉｒ−Ｂｌｏｄｇｅｔｔ（ＬＢ）堆積などによって、第一正孔輸送層（ＨＴＬ）をＨＩＬの上に形成してもよい。
【０３０９】
真空蒸着、スピンコーティング、スロットダイコーティング、プリンティング、キャスティング、Ｌａｎｇｍｕｉｒ−Ｂｌｏｄｇｅｔｔ（ＬＢ）堆積などによって、第二正孔輸送層（ＨＴＬ）を第二正孔注入層の上に形成してもよい。
【０３１０】
ＨＴＬを真空蒸着またはスピンコーティングによって形成する場合、蒸着条件およびコーティング条件は、ＨＩＬを形成するための条件と類似していてもよい。しかし、真空蒸着または溶液堆積の条件は、ＨＴＬの形成に用いる化合物によって異なりうる。
【０３１１】
〔電子ブロッキング層〕
電子ブロッキング層（ＥＢＬ）１５０の機能は、電子が発光層から正孔輸送層へ輸送されるのを防ぐことであり、それによって、電子を上記発光層に閉じ込める。それゆえ、効率、動作電圧、および／または寿命が改善される。一般的に、電子ブロッキング層はトリアリールアミン化合物を含む。上記トリアリールアミン化合物は、正孔輸送層のＬＵＭＯレベルよりも真空レベルに近いＬＵＭＯレベルを有し得る。電子ブロッキング層は、正孔輸送層のＨＯＭＯレベルに比べて真空レベルから離れたＨＯＭＯレベルを有し得る。電子ブロッキング層の厚さは２〜２０ｎｍから選択される。
【０３１２】
電子ブロッキング層は、以下に示す式Ｚの化合物を含み得る。
【０３１３】
【化４４】
2019500752.tif 000073
【０３１４】
式Ｚにおいて、ＣＹ１およびＣＹ２は、互いに同一、または互いに異なり、それぞれ独立してベンゼン環またはナフタレン環を示し、Ａｒ１〜Ａｒ３は、互いに同一、または互いに異なり、それぞれ独立して、水素、置換または非置換の６〜３０個の炭素原子を有するアリール基、および置換または非置換の５〜３０個の炭素原子を有するヘテロアリール基からなる群から選択され、Ａｒ４は、置換または非置換のフェニル基、置換または非置換のビフェニル基、置換または非置換のテルフェニル基、置換または非置換のトリフェニレン基、および置換または非置換の５〜３０個の炭素原子を有するヘテロアリール基からなる群から選択され、Ｌは、置換または非置換の６〜３０個の炭素原子を有するアリーレン基である。電子ブロッキング層が高い三重項レベルを有する場合、当該電子ブロッキング層は三重項制御層としても示され得る。
【０３１５】
三重項制御層の機能は、リン光性の緑色発光層またはリン光性の青色発光層が用いられる場合に、三重項のクエンチを減少させることである。それゆえ、リン光性の発光層からの発光効率をより高くすることができる。三重項制御層は、隣接する発光層におけるリン光性のエミッタの三重項レベルを超える三重項レベルを有するトリアリールアミン化合物から選択される。好適な三重項制御層は、特に上記トリアリールアミン化合物は、ＥＰ２７２２９０８Ａ１に記載されており、参照によりその全文が本明細書に含まれる。
【０３１６】
〔発光層（ＥＭＬ）〕
ＥＭＬは、真空蒸着、スピンコーティング、スロットダイコーティング、プリンティング、キャスティング、ＬＢなどによって、ＨＴＬの上に形成されてもよい。ＥＭＬを真空蒸着またはスピンコーティングによって形成する場合、蒸着条件およびコーティング条件は、ＨＩＬを形成するための条件と類似していてもよい。
【０３１７】
第一発光層は、第一正孔輸送層の上に形成されてもよい。
【０３１８】
第二発光層は、第二正孔輸送層の上に形成されてもよい。
【０３１９】
しかし、蒸着条件およびコーティング条件は、ＥＭＬの形成に用いる材料によって異なりうる。
【０３２０】
発光層（ＥＭＬ）は、ホストとドーパントとの組み合わせによって形成されていてもよい。ホストの例としては、Ａｌｑ３、４，４’−Ｎ，Ｎ’−ジカルバゾール−ビフェニル（ＣＢＰ）、ポリ（ｎ−ビニルカルバゾール）（ＰＶＫ）、９，１０−ジ（ナフタレン−２−イル）アントラセン（ＡＤＮ）、４，４’，４''−トリス（カルバゾール−９−イル）−トリフェニルアミン（ＴＣＴＡ）、１，３，５−トリス（Ｎ−フェニルベンゾイミダゾール−２−イル）ベンゼン（ＴＰＢＩ）、３−tert−ブチル−９，１０−ジ−２−ナフチルアントラセン（ＴＢＡＤＮ）、ジスチリルアリーレン（ＤＳＡ）、ビス（２−（２−ヒドロキシフェニル）ベンゾチアゾラート）亜鉛（Ｚｎ（ＢＴＺ）２）、下記Ｅ３、ＡＮＤ、下記化合物１２および下記化合物１３が挙げられる。
【０３２１】
【化４５】
2019500752.tif 000074
【０３２２】
上記ドーパントは、リン光性のまたは蛍光性のエミッタであり得る。リン光性のエミッタおよび熱活性化遅延蛍光（ＴＡＤＦ）機構により光を発光するエミッタは、効率がより高いため好ましい。上記エミッタは、低分子またはポリマーであり得る。赤色ドーパントの例は、ＰｔＯＥＰ、Ｉｒ（ｐｉｑ）３、およびＢｔｐ２ｌｒ（ａｃａｃ）であるが、それらに制限されない。これらの化合物は、リン光性のエミッタである。しかしながら、リン光性の赤色ドーパントも用いることができる。
【０３２３】
【化４６】
2019500752.tif 000075
【０３２４】
リン光性の緑色ドーパントの例は、以下に示す、Ｉｒ（ｐｐｙ）３（ｐｐｙ＝フェニルピリジン）、Ｉｒ（ｐｐｙ）２（ａｃａｃ）、Ｉｒ（ｍｐｙｐ）３である。化合物１４は、蛍光性の緑色エミッタの例であり、その構造を以下に示す。
【０３２５】
【化４７】
2019500752.tif 000076
【０３２６】
リン光性の青色ドーパントの例は、Ｆ２Ｉｒｐｉｃ、（Ｆ２ｐｐｙ）２Ｉｒ（ｔｍｄ）、およびＩｒ（ｄｆｐｐｚ）３、ter−フルオレンであり、その構造を以下に示す。４，４’−ビス（４−ジフェニル−アミノスチリル）ビフェニル（ＤＰＡＶＢｉ）、２，５，８，１１−テトラ−tert−ブチルペリレン（ＴＢＰｅ）、および以下に示す化合物１５は、蛍光性の青色ドーパントの例である。
【０３２７】
【化４８】
2019500752.tif 000077
【０３２８】
ドーパントの量は、ホストを１００重量部として、略０．０１〜略５０重量部の範囲でよい。あるいは、発光層は、発光ポリマーからなってもよい。ＥＭＬは、略１０ｎｍ〜略１００ｎｍの厚さを有することができ、例えば、略２０ｎｍ〜６０ｎｍの厚さであり得る。ＥＭＬの厚さがこの範囲内であるとき、上記ＥＭＬは、駆動電圧が実質的に上昇することなく、優れた発光を有し得る。
【０３２９】
好ましい実施形態では、本発明に係る電子注入層は、発光ポリマーを含む発光層と、第一カソード電極層との間に接触して挟まれる。
【０３３０】
〔正孔ブロッキング層（ＨＢＬ）〕
ＥＭＬがリン光性ドーパントを含んでいる場合、真空蒸着、スピンコーティング、スロットダイコーティング、プリンティング、キャスティング、ＬＢ堆積などによって、正孔ブロッキング層（ＨＢＬ）をＥＭＬの上に形成してもよい。この層によって、三重項励起子または正孔がＥＴＬ内へと拡散するのを防止できる。
【０３３１】
本発明のＯＬＥＤに好適に用いることのできる正孔ブロッキング層は、ＵＳ２０１５／２０７０９３ＡおよびＵＳ２０１５／０６０７９４Ａに記載されており、その全文が参照によって含まれる。
【０３３２】
ＨＢＬを真空蒸着またはスピンコーティングによって形成する場合、蒸着条件およびコーティング条件は、ＨＩＬを形成するための条件と類似していてもよい。しかし、蒸着条件およびコーティング条件は、ＨＢＬの形成に用いる材料によって異なりうる。ＨＢＬの形成に通常使用される、任意の化合物を用いてもよい。ＨＢＬの形成に用いられる化合物の例としては、オキサジアゾール誘導体、トリアゾール誘導体、トリアジン誘導体、アクリジン誘導体、およびフェナントロリン誘導体が挙げられる。
【０３３３】
正孔ブロッキング層が高三重項レベルを有する場合、三重項制御層とも記載しうる。三重項制御層の機能は、リン光性緑色発光層またはリン光性青色発光層が用いられた場合に三重項のクエンチを減少させることである。したがって、リン光性発光層からの発光効率を高めることができる。三重項制御層は、隣接する層におけるリン光性エミッタの三重項レベルを超える三重項レベルを有するヘテロアリール化合物から選択される。
【０３３４】
第一正孔ブロッキング層は、第一発光層の上に形成してもよい。
【０３３５】
第二正孔ブロッキング層は、第二発光層の上に形成してもよい。
【０３３６】
ＨＢＬの厚さは、略５ｎｍ〜略１００ｎｍである（例えば、略１０ｎｍ〜略３０ｎｍ）。ＨＢＬの厚さがこの範囲であるならば、当該ＨＢＬは、駆動電圧を実質的に増加させることなく、優れた正孔ブロッキング特性を発揮しうる。
【０３３７】
〔電荷発生層〕
本発明のＯＬＥＤに好適に用いることができる電荷発生層（ＣＧＬ）は、ＵＳ２０１２／０９８０１２Ａに開示されている。
【０３３８】
電荷発生層は、一般的に二重層からなる。電荷発生層は、ｎ型電荷発生層とｐ型電荷発生層とを合わせたｐｎ接合電荷発生層であり得る。ｐｎ接合電荷発生層は電荷を発生させ、または電荷を正孔および電子に分離し、かつ上記電荷を個々の発光層に注入する。つまり、ｎ型電荷発生層は、アノード電極に隣接する第一発光層に電子を供給し、一方、ｐ型電荷発生層は、カソード電極に隣接する第二発光層に正孔を供給する。それによって、複数の発光層を含む有機発光デバイスの発光効率をさらによくすることができ、同時に駆動電圧を低くできる。
【０３３９】
ｐ型電荷発生層は、ｐ型ドーパントでドープされた金属または有機材料からなり得る。ここで、上記金属は、Ａｌ、Ｃｕ、Ｆｅ、Ｐｂ、Ｚｎ、Ａｕ、Ｐｔ、Ｗ、Ｉｎ、Ｍｏ、Ｎｉ、およびＴｉからなる群から選択される一つの金属、または二つ以上の金属からなる合金であり得る。また、上記ｐ型でドープされた有機材料に用いるｐ型ドーパントおよびホストは、従来の材料を用いることができる。例えば、上記ｐ型ドーパントは、テトラフルオロ−７，７，８，８−テトラシアノキノジメタン（Ｆ４−ＴＣＮＱ）、テトラシアノキノジメタン誘導体、ラジアレン誘導体、ヨウ素、ＦｅＣｌ３、ＦｅＦ３、およびＳｂＣ１５からなる群から選択しうるドーパントである。また、上記ホストは、Ｎ，Ｎ’−ジ（ナフタレン−１−イル）−Ｎ，Ｎ−ジフェニル−ベンジジン（ＮＰＢ）、Ｎ，Ｎ’−ジフェニル−Ｎ，Ｎ’−ビス（３−メチルフェニル）−１，１−ビフェニル−４，４’−ジアミン（ＴＰＤ）、およびＮ，Ｎ’，Ｎ’−テトラナフチル−ベンジジン（ＴＮＢ）からなる群から選択しうるホストである。
【０３４０】
ｎ型電荷発生層は、ｎ型でドープされた金属または有機材料からなり得る。上記金属は、Ｌｉ、Ｎａ、Ｋ、Ｒｂ、Ｃｓ、Ｍｇ、Ｃａ、Ｓｒ、Ｂａ、Ｌａ、Ｃｅ、Ｓｍ、Ｅｕ、Ｔｂ、Ｄｙ、およびＹｂからなる群から選択される金属であり得る。また、上記ｎ型でドープされた有機材料に用いるｎ型ドーパントおよびホストは、従来の材料を用いることができる。例えば、上記ｎ型ドーパントは、アルカリ金属、アルカリ金属化合物、アルカリ土類金属、またはアルカリ土類金属化合物であり得る。より具体的には、上記ｎ型ドーパントは、Ｃｓ、Ｋ、Ｒｂ、Ｍｇ、Ｎａ、Ｃａ、Ｓｒ、Ｅｕ、およびＹｂからなる群から選択されるドーパントであり得る。上記ホスト材料は、トリス（８−ヒドロキシキノリン）アルミニウム、トリアジン、ヒドロキシキノリン誘導体、ベンザゾール誘導体、およびシロール誘導体からなる群から選択される材料であり得る。
【０３４１】
他の好ましい実施形態において、ｎ型電荷発生層は、電子輸送層に隣接して配置される。一実施形態に係るｎ型電荷発生層は、下記の化学式１６の化合物を含んでもよい。
【０３４２】
【化４９】
2019500752.tif 000078
【０３４３】
式中、Ａ１〜Ａ６は、それぞれ、水素、ハロゲン原子、ニトリル（−ＣＮ）、ニトロ（−ＮＯ２）、スルホニル（−ＳＯ２Ｒ）、スルホキシド（−ＳＯＲ）、スルホンアミド（−ＳＯ２ＮＲ）、スルホネート（−ＳＯ３Ｒ）、トリフルオロメチル（−ＣＦ３）、エステル（−ＣＯＯＲ）、アミド（−ＣＯＮＨＲまたは−ＣＯＮＲＲ’）、置換または非置換の、直鎖または分岐鎖のＣ１〜Ｃ１２アルコキシ、置換または非置換の、直鎖または分岐鎖のＣ１〜Ｃ１２アルキル、置換または非置換の、直鎖または分岐鎖のＣ２〜Ｃ１２アルケニル、置換または非置換の、芳香族または非芳香族ヘテロ環、置換または非置換のアリール、置換または非置換の、モノ−またはジ−アリールアミン、置換または非置換のアラルキルアミンなどであり得る。
【０３４４】
ここで、上記ＲおよびＲ’は、それぞれ、置換もしくは非置換のＣ１〜Ｃ６０アルキル、置換もしくは非置換のアリール、または置換もしくは非置換の５〜７員ヘテロ環などであり得る。
【０３４５】
特に好ましいのは、式（１７）の化合物を含むｎ型電荷発生層である。
【０３４６】
【化５０】
2019500752.tif 000079
【０３４７】
上記ｐ型電荷発生層は、上記ｎ型電荷発生層の一番上に配置される。上記ｐ型電荷発生層の材料として、アリールアミン系化合物が用いられ得る。上記アリールアミン系化合物の一実施形態は、以下に示す化学式（１８）の化合物を含む。
【０３４８】
【化５１】
2019500752.tif 000080
【０３４９】
式中、Ａｒ１、Ａｒ２およびＡｒ３は、それぞれ独立して、水素または炭化水素基である。ここで、Ａｒ１、Ａｒ２およびＡｒ３の少なくとも一つは、芳香族炭化水素置換基を含み得、かつ、それぞれの置換基は同一のものであり得、または、それらは異なる置換基からなるものであり得る。Ａｒ１、Ａｒ２およびＡｒ３が芳香族炭化水素でないとき、それらは水素；直鎖、分岐鎖もしくは環式の脂肪族炭化水素；またはＮ、Ｏ、ＳまたはＳｅを含む複素環式基であり得る。
【０３５０】
本発明の他の態様において、有機発光ダイオード（１００）は、ｎ型ＣＧＬ（１８５）と、ｐ型ＣＧＬ（１３５）と、ＥＴＬ積層体（１６０）と、をさらに備え、上記ＥＴＬ積層体（１６０）は、第一電子輸送層（１６０ａ）と第二電子輸送層（１６０ｂ）とを含み、当該第一電子輸送層（１６０ａ）は、有機ホスフィン化合物から選択される第一有機マトリックス化合物を含み、当該第二電子輸送層（１６０ｂ）は、第二有機マトリックス化合物を含む。好ましくは、上記有機ホスフィン化合物は、有機ホスフィンオキシド、有機チオキソホスフィン化合物、および／または有機セレノキソホスフィン化合物からなる群から選択され、上記第二有機マトリックス化合物は、双極子モーメントが略０デバイ以上、略２．５デバイ以下の有機化合物から選択される。特に好ましい実施形態では、電子注入層（１８０）および第一電子輸送層（１６０）は、同じ有機ホスフィン化合物を含む。好ましい実施形態では、ｎ型ＣＧＬは、第一の０価の金属を含むか、または第一の０価の金属からなる。
【０３５１】
〔発光ダイオード（ＯＬＥＤ）〕
本発明の他の態様によると、基板と、アノード電極と、正孔注入層と、正孔輸送層と、任意の電子ブロッキング層と、発光層と、任意の正孔ブロッキング層と、任意の電子輸送層と、電子注入層と、第一カソード電極層と、を含み、上記各層はこの順で配置される、有機発光ダイオード（ＯＬＥＤ）が提供される。
【０３５２】
本発明の他の態様によると、有機発光ダイオード（ＯＬＥＤ）は、基板と、アノード電極と、第一正孔注入層と、第一正孔輸送層と、任意の第一電子ブロッキング層と、第一発光層と、任意の第一正孔ブロッキング層と、任意の第一電子輸送層と、ｎ型電荷発生層と、ｐ型電荷発生層と、第二正孔輸送層と、任意の第二電子ブロッキング層と、第二発光層と、任意の第二正孔ブロッキング層と、任意の第二電子輸送層と、電子注入層と、第一カソード電極層と、第二カソード電極層と、を含み、上記各層はこの順で配置される、有機発光ダイオード（ＯＬＥＤ）が提供される。
【０３５３】
本発明のＯＬＥＤの様々な実施形態によると、上記ＯＬＥＤは電子輸送層を含んでいなくてもよい。
【０３５４】
本発明のＯＬＥＤの様々な実施形態によると、上記ＯＬＥＤは電子ブロッキング層を含んでいなくてもよい。
【０３５５】
本発明のＯＬＥＤの様々な実施形態によると、上記ＯＬＥＤは正孔ブロッキング層を含んでいなくてもよい。
【０３５６】
本発明のＯＬＥＤの様々な実施形態によると、上記ＯＬＥＤは電荷発生層を含んでいなくてもよい。
【０３５７】
本発明のＯＬＥＤの様々な実施形態によると、上記ＯＬＥＤは第二発光層を含んでいなくてもよい。
【０３５８】
〔製造方法〕
本発明の様々な実施形態によれば、上記方法は、基板の上に、アノード電極、正孔注入層、正孔輸送層、任意の電子ブロッキング層、発光層、任意の正孔ブロッキング層、任意の電子輸送層、電子注入層、および第一カソード電極層を形成する工程をさらに含んでもよい。上記各層はこの順で配置され、あるいは上記各層は、上記第一カソード電極層を先頭に逆の順番で堆積されることができる。より好ましくは、第一電子注入層を、上記第一カソード電極層を堆積する前に堆積する。
【０３５９】
特に低い動作電圧および／または高い外部量子効率ＥＱＥは、上記電子注入層が上記第一カソード電極層の前に堆積されるとき、達成され得る。
【０３６０】
本発明の様々な実施形態によれば、上記方法は、基板の上に、アノード電極、第一正孔注入層、第一正孔輸送層、任意の第一電子ブロッキング層、第一発光層、任意の第一正孔ブロッキング層、任意の第一電子輸送層、ｎ型電荷発生層、ｐ型電荷発生層、第二正孔輸送層、任意の第二電子ブロッキング層、第二発光層、任意の第二正孔ブロッキング層、任意の第二電子輸送層、電子注入層、第一カソード電極層、および第二カソード電極層を形成する工程をさらに含んでもよい。上記各層はこの順で配置され、あるいは上記各層は、上記第二カソード電極層を先頭に逆の順番で堆積される。より好ましくは、上記第二注入層を、上記第一カソード電極層を堆積する前に堆積する。
【０３６１】
しかしながら、一態様によれば、上記各層は、上記カソード電極を先頭に逆の順番で堆積され、上記カソード電極と上記アノード電極との間に挟まれる。
【０３６２】
例えば、上記第一カソード電極層を先頭に、電子注入層、任意の電子輸送層、任意の正孔ブロッキング層、発光層、任意の電子ブロッキング層、正孔輸送層、正孔注入層、アノード電極の順である。
【０３６３】
上記アノード電極および／またはカソード電極は、基板上に堆積され得る。上記アノードは、好ましくは基板上に堆積される。
【０３６４】
本発明の他の態様によると、有機発光ダイオード（ＯＬＥＤ）の製造方法が提供され、上記方法は、少なくとも一つの蒸着源、好ましくは二つの蒸着源、より好ましくは少なくとも三つの蒸着源、および／または、真空熱蒸着による堆積、および／または、溶解処理による堆積であって、上記処理は、好ましくはスピンコーティング、プリンティング、キャスティング、および／または、スロットダイコーティングから選択される堆積を用いる。
【０３６５】
〔電子デバイス〕
他の態様は、少なくとも一つの有機発光ダイオード（ＯＬＥＤ）を備える電子デバイスに関する。有機発光ダイオード（ＯＬＥＤ）を備えるデバイスは、例えば、ディスプレイまたは照明パネルである。
【０３６６】
本発明のさらなる態様および／または利点は、その一部は以下の説明で述べられ、また一部は以下の説明から自明であり、あるいは本発明を実施することによりわかるであろう。
【図面の簡単な説明】
【０３６７】
下記の例示的実施形態の記載および添付の図面により、本発明の上述の態様および／または他の態様、ならびに本発明の利点が明白となり、また容易に理解されるであろう。
【図１】本発明の例示的実施形態に係る、有機発光ダイオード（ＯＬＥＤ）の概略の断面図である。
【図２】本発明の例示的実施形態に係る、ＯＬＥＤの概略の断面図である。
【図３】本発明の他の例示的実施形態に係る、ＯＬＥＤの概略の断面図である。
【図４】本発明の例示的実施形態に係る、電荷発生層を含むタンデムＯＬＥＤの概略の断面図である。
【図５】本発明の例示的実施形態に係る、電荷発生層およびＥＴＬ積層体を含むタンデムＯＬＥＤの概略の断面図である。
【図６】本発明に係る電子注入層の層厚に対してプロットした、本発明に係るＯＬＥＤの動作電圧を示すグラフである。
【発明を実施するための形態】
【０３６８】
これから、本発明の例示的実施形態（その実施例は、添付の図面に図示）について詳細に言及する。同図面中、類似した参照番号は類似した要素を表している。本発明の諸態様を説明するために、図を参照しながら、以下に例示的実施形態を記載する。
【０３６９】
ここで、「第一の要素は第二の要素の『上に』形成または堆積されている」と表現されている場合、第一の要素が第二の要素の上に直接堆積されていてもよいし、その間に一つ以上の他の要素が堆積されていてもよい。「第一の要素は第二の要素の『上に直接』形成または堆積されている」と表現されている場合、その間に他の要素が堆積されていることはない。
【０３７０】
図１は、本発明の例示的実施形態に係る、有機発光ダイオード（ＯＬＥＤ）１００の概略の断面図である。ＯＬＥＤ１００は、基板１１０、アノード電極１２０、正孔注入層（ＨＩＬ）１３０、正孔輸送層（ＨＴＬ）１４０、発光層（ＥＭＬ）１５０、および電子輸送層（ＥＴＬ）１６０を含む。電子輸送層（ＥＴＬ）１６０上に、電子注入層（ＥＩＬ）１８０が配置される。電子注入層（ＥＩＬ）１８０は、有機ホスフィン化合物を含み、または有機ホスフィン化合物からなり、当該有機ホスフィン化合物は、有機ホスフィンオキシド化合物、または有機チオキソホスフィン化合物、または有機セレノキソホスフィン化合物からなる群から選択され、電子注入層（ＥＩＬ）１８０は、ＥＴＬ１６０上に直接形成される。第一カソード電極層１９１は、電子注入層（ＥＩＬ）１８０上に直接配置される。
【０３７１】
単独の電子輸送層１６０の代わりに、任意で電子輸送層積層体（ＥＴＬ）を用いてもよい。
【０３７２】
図２は、本発明の他の例示的実施形態に係る、ＯＬＥＤ１００の概略の断面図である。図２が図１と異なるのは、図２のＯＬＥＤ１００が電子ブロッキング層（ＥＢＬ）１４５および電子輸送層積層体（ＥＴＬ積層体）１６０を含んでいる点である。
【０３７３】
図２を参照すると、ＯＬＥＤ１００は、基板１１０、アノード電極１２０、正孔注入層（ＨＩＬ）１３０、正孔輸送層（ＨＴＬ）１４０、電子ブロッキング層（ＥＢＬ）１４５、発光層（ＥＭＬ）１５０、電子輸送層積層体（ＥＴＬ）１６０、および電子注入層（ＥＩＬ）１８０を含む。ＥＴＬ積層体１６０は、第一電子輸送層（ＥＴＬ１）１６０ａと第二電子輸送層（ＥＴＬ２）１６０ｂを含む。第二電子輸送層１６０ｂは、発光層１５０上に直接配置される。第一電子輸送層１６０ａは、第二電子輸送層上に直接配置される。電子注入層（ＥＩＬ）１８０は、有機ホスフィン化合物を含み、または有機ホスフィン化合物からなり、当該有機ホスフィン化合物は、有機ホスフィンオキシド化合物、または有機チオキソホスフィン化合物、または有機セレノキソホスフィン化合物からなる群から選択され、第一電子輸送層１６０ａ上に直接配置される。第一カソード電極層１９１は、電子注入層（ＥＩＬ）１８０上に直接配置される。
【０３７４】
図３は、本発明の他の例示的実施形態に係る、ＯＬＥＤ１００の概略の断面図である。図３が図１と異なるのは、図２のＯＬＥＤ１００が、電子ブロッキング層（ＥＢＬ）１４５、正孔ブロッキング層（ＨＢＬ）１５５、および第二カソード電極層１９２を含んでいる点である。
【０３７５】
図３を参照すると、ＯＬＥＤ１００は、基板１１０、アノード電極１２０、正孔注入層（ＨＩＬ）１３０、正孔輸送層（ＨＴＬ）１４０、電子ブロッキング層（ＥＢＬ）１４５、１８１（ＥＭＬ）１５０、正孔ブロッキング層（ＨＢＬ）１５５、電子輸送層（ＥＴＬ）１６０、および電子注入層（ＥＩＬ）１８０を含む。電子注入層（ＥＩＬ）１８０は、有機ホスフィン化合物を含み、または有機ホスフィン化合物からなり、当該有機ホスフィン化合物は、有機ホスフィンオキシド化合物、または有機チオキソホスフィン化合物、または有機セレノキソホスフィン化合物からなる群から選択され、電子注入層（ＥＩＬ）１８０は、ＥＴＬ１６０上に直接形成される。第一カソード電極層１９１は、電子注入層（ＥＩＬ）１８０上に直接配置される。第二カソード電極層１９２は、第一カソード電極層１９１上に直接配置される。第一カソード電極層および第二カソード電極層がともにカソード電極１９０を形成する。
【０３７６】
上記の説明において、本発明のＯＬＥＤ１００の製造方法は、基板１１０上へのアノード電極１２０の形成で始まり、当該アノード電極１２０上に、正孔注入層１３０、正孔輸送層１４０、任意の電子ブロッキング層１４５、発光層１５０、任意の正孔ブロッキング層１５５、任意の少なくとも一つの電子輸送層１６０、電子注入層１８０、第一カソード電極層１９１、および任意の第二カソード電極層１９２が、この順で、または逆順で形成される。
【０３７７】
図４は、本発明の他の例示的実施形態に係る、タンデムＯＬＥＤ１００の概略の断面図である。図４が図２と異なるのは、図４のＯＬＥＤ１００が、電荷発生層および第二発光層をさらに含む点である。
【０３７８】
図４を参照すると、ＯＬＥＤ２００は、基板１１０、アノード電極１２０、第一正孔注入層（ＨＩＬ）１３０、第一正孔輸送層（ＨＴＬ）１４０、第一電子ブロッキング層（ＥＢＬ）１４５、第一発光層（ＥＭＬ）１５０、第一正孔ブロッキング層（ＨＢＬ）１５５、第一電子輸送層（ＥＴＬ）１６０、ｎ型電荷発生層（ｎ型ＣＧＬ）１８５、ｐ型電荷発生層（ｐ型ＧＣＬ）１３５、第二正孔輸送層（ＨＴＬ）１４１、第二電子ブロッキング層（ＥＢＬ）１４６、第二発光層（ＥＭＬ）１５１、第二正孔ブロッキング層（ＨＢＬ）１５６、第二電子輸送層（ＥＴＬ）１６１、電子注入層（ＥＩＬ）１８０、第一カソード電極層１９１、および第二カソード電極層１９２を含む。電子注入層１８０は、有機ホスフィン化合物を含み、または有機ホスフィン化合物からなり、当該有機ホスフィン化合物は、有機ホスフィンオキシド化合物、または有機チオキソホスフィン化合物、または有機セレノキソホスフィン化合物からなる群から選択され、第二電子輸送層１６１上に直接配置され、第一カソード電極層１９１が、電子注入層１８０上に直接配置される。
【０３７９】
上記の説明において、本発明のＯＬＥＤ１００の製造方法は、基板１１０上へのアノード電極１２０の形成で始まり、当該アノード電極１２０上に、第一正孔注入層１３０、第一正孔輸送層１４０、任意の第一電子ブロッキング層１４５、第一発光層１５０、任意の第一正孔ブロッキング層１５５、任意のＥＴＬ積層体１６０（第一電子輸送層１６０ａと第二電子輸送層１６０ｂとを含む）、ｎ型ＣＧＬ１８５、ｐ型ＣＧＬ１３５、第二正孔輸送層１４１、任意の第二電子ブロッキング層１４６、第二発光層１５１、任意の第二正孔ブロッキング層１５６、任意の少なくとも一つの第二電子輸送層１６１、電子注入層１８０、第一カソード電極層１９１、および任意の第二カソード電極層１９２が、この順で、または逆順で形成される。
【０３８０】
図５は、本発明の他の例示的実施形態に係る、タンデムＯＬＥＤ１００の概略の断面図である。図５が図４と異なるのは、図５のＯＬＥＤ１００がＥＴＬ積層体１６０をさらに含む点である。
【０３８１】
図５を参照すると、ＯＬＥＤ２００は、基板１１０、アノード電極１２０、第一正孔注入層（ＨＩＬ）１３０、第一正孔輸送層（ＨＴＬ）１４０、第一電子ブロッキング層（ＥＢＬ）１４５、第一発光層（ＥＭＬ）１５０、第一正孔ブロッキング層（ＨＢＬ）１５５、ＥＴＬ積層体（ＥＴＬ）１６０、ｎ型電荷発生層（ｎ型ＣＧＬ）１８５、ｐ型電荷発生層（ｐ型ＧＣＬ）１３５、第二正孔輸送層（ＨＴＬ）１４１、第二電子ブロッキング層（ＥＢＬ）１４６、第二発光層（ＥＭＬ）１５１、第二正孔ブロッキング層（ＨＢＬ）１５６、第三電子輸送層（ＥＴＬ）１６１、電子注入層（ＥＩＬ）１８０、第一カソード電極層１９１、および第二カソード電極層１９２を含む。ＥＴＬ積層体１６０は、第一電子輸送層（ＥＴＬ１）１６０ａおよび第二電子輸送層（ＥＴＬ２）１６０ｂを含む。第二電子輸送層１６０ｂは、第一発光層１５０上に直接配置される。第一電子輸送層１６０ａは、第二電子輸送層１６０ｂ上に直接配置される。電子注入層１８０は、有機ホスフィン化合物を含み、または有機ホスフィン化合物からなり、当該有機ホスフィン化合物は、有機ホスフィンオキシド化合物、または有機チオキソホスフィン化合物、または有機セレノキソホスフィン化合物からなる群から選択され、第二電子輸送層１６１上に直接配置され、第一カソード電極層１９１が、電子注入層１８０上に直接配置される。
【０３８２】
図１、図２、図３、図４、および図５に図示されてはいないが、ＯＬＥＤ１００および２００を封止するために、カソード電極１９０の上に封止層をさらに形成してもよい。さらに、種々の他の変更を適用してもよい。
【０３８３】
図６は、本発明に係る電子注入層（ＥＩＬ）の厚さが蛍光青色ＯＬＥＤの動作電圧に与える影響を示す。有機ホスフィン化合物（Ｖａ）を、厚さが１ｎｍから１０ｎｍの電子注入層として用いる。２ｎｍのＹｂを第一カソード電極層として用いる。１００ｎｍのＡｌを第二カソード電極層として用いる。電子注入層は、電子輸送層と第一カソード電極層との間に接触して挟まれている。電子輸送層は、非極性アントラセン化合物ＥＴＭ−１を含み、厚さは３４ｎｍである。発光層は、９７ｗｔ％のＡＢＨ１１３（Sun Finｅ Chemicals）をホストとして、３ｗｔ％のＮＵＢＤ３７０（Sun Finｅ Chemicals）を蛍光青色ドーパントとして含む。ＥＩＬの厚さが１ｎｍを超え、６ｎｍ未満であるとき、動作電圧は最小となる。厚さ１ｎｍ以上、５ｎｍ以下が特に好ましい。ＥＩＬの厚さが３ｎｍから４ｎｍであるとき、最小の動作電圧が観察される。
【０３８４】
［実施例］
有機ホスフィン化合物は、ＪＰ２００４−０９５２２１、ＵＳ２００３／０１４４４８７、ＷＯ２０１５／０９７２２５Ａ１、およびＥＰ１５１９５８７７に記載された通りに合成してもよい。
【０３８５】
［一般手順］
〔蒸着発光層を有するボトムエミッション型デバイス〕
実施例１〜１０および比較例１〜２のボトムエミッション型デバイスのために、１００ｎｍのＩＴＯを有する１５Ω／ｃｍ２のガラス基板（Corning Co. から入手）を５０ｍｍ×５０ｍｍ×０．７ｍｍの大きさに切断し、イソプロピルアルコールで５分間超音波洗浄し、それから純水で５分間超音波洗浄し、ＵＶオゾンで３０分間再度洗浄し、第一電極を作製した。
【０３８６】
それから、９２重量％のビフェニル−４−イル（９，９−ジフェニル−９Ｈ−フルオレン−２−イル）−［４−（９−フェニル−９Ｈ−カルバゾール−３−イル）フェニル］−アミン、および８重量％の２，２’，２''−（シクロプロパン−１，２，３−トリイリデン）トリス（２−（ｐ−シアノテトラフルオロフェニル）アセトニトリル）を、上記ＩＴＯ電極上に真空蒸着して、厚さ１０ｎｍのＨＩＬを形成した。それから、ビフェニル−４−イル（９，９−ジフェニル−９Ｈ−フルオレン−２−イル）−［４−（９−フェニル−９Ｈ−カルバゾール−３−イル）フェニル］−アミンを、ＨＩＬ上に真空蒸着して、厚さ１２０ｎｍのＨＴＬを形成した。ホストとして９７重量％のＡＢＨ１１３（Sun Finｅ Chemicals）、およびドーパントとして３重量％のＮＵＢＤ３７０（Sun Fine Chemicals）を、ＨＴＬ上に堆積して、厚さ２０ｎｍの青色発光ＥＭＬを形成した。
【０３８７】
それから、実施例１〜１０および比較例１および２に係る第一有機マトリックス化合物を、第一蒸着源からＥＭＬ上に直接堆積することによって、電子輸送層を形成する。また、ＥＴＬの厚さｄ（単位ｎｍ）は、表８から得られる。
【０３８８】
それから、実施例１〜１０および比較例１および２に係る有機ホスフィン化合物を、電子輸送層上に直接堆積することによって、電子注入層を形成する。電子注入層の組成および厚さは、表８から得られる。
【０３８９】
比較例２の場合、０．４ｎｍの厚さのＬｉＦの層を電子注入層上に堆積し、第二電子注入層とする。
【０３９０】
第一カソード電極層を１０−７ｍｂａｒの超高真空で蒸着させる。したがって、一つ以上の金属を、０．１〜１０ｎｍ／ｓ（０．０１〜１Å／ｓ）の速度で熱単一共蒸着（thermal single CO-evaporation）させ、５〜１０００ｎｍの厚さの均質なカソード電極を生成する。それから、同じ条件下、任意の第二カソード電極層を、第一カソード電極層上に直接置く。第一カソード電極層および第二カソード電極層の組成および厚さは、表８から得られる。
【０３９１】
ＯＬＥＤ積層体は、デバイスをガラススライドで密閉することによって環境条件から保護される。これにより、さらに保護するためのゲッタ材料を含む空洞が形成される。
【０３９２】
〔溶解処理した発光層を有するボトムエミッション型デバイス〕
ボトムエミッション型デバイスのために、１００ｎｍのＡｇを有するガラス基板を５０ｍｍ×５０ｍｍ×０．７ｍｍの大きさに切断し、イソプロピルアルコールで５分間超音波洗浄し、それから純水で５分間超音波洗浄し、ＵＶオゾンで３０分間再度洗浄し、第一電極を作製した。
【０３９３】
それから、ＰＥＤＯＴ：ＰＳＳ（Clevious P VP AI 4083）を、上記第一電極の表面に直接スピンコートして、厚さ５５ｎｍのＨＩＬを形成する。上記ＨＩＬを、ホットプレート上で、１５０℃で５分間、焼く。それから、発光ポリマー、例えばＭＥＨ−ＰＰＶを、上記ＨＩＬの表面に直接スピンコートして、厚さ４０ｎｍのＥＭＬを形成する。上記ＥＭＬを、ホットプレート上で、８０℃で１０分間、焼く。デバイスを蒸着チャンバーに運び、以下に示す層を高真空で堆積する。
【０３９４】
有機ホスフィン化合物（Ｖｒ）を上記ＥＭＬの表面に直接置いて、厚さ４ｎｍのＥＩＬを形成する。厚さ２ｎｍのイッテルビウムの層を上記ＥＩＬの表面に直接堆積して、第一カソード電極層を形成する。厚さ１００ｎｍのアルミニウムの層を上記第一カソード電極層の表面に直接堆積して、第二カソード電極層を形成する。
【０３９５】
〔トップエミッション型デバイス〕
実施例１１〜１５のトップエミッション型デバイスのために、ガラス上に、１００ｎｍの銀からアノード電極を形成した。上記ガラスは、上述したのと同じ方法によって作製する。
【０３９６】
それから、９２重量％のビフェニル−４−イル（９，９−ジフェニル−９Ｈ−フルオレン−２−イル）−［４−（９−フェニル−９Ｈ−カルバゾール−３−イル）フェニル］−アミン（ＣＡＳ  １２４２０５６−４２−３）、および８重量％の２，２’，２''−（シクロプロパン−１，２，３−トリイリデン）トリス（２−（ｐ−シアノテトラフルオロフェニル）アセトニトリル）を、上記ＩＴＯ電極上に真空蒸着して、厚さ１０ｎｍのＨＩＬを形成する。それから、ビフェニル−４−イル（９，９−ジフェニル−９Ｈ−フルオレン−２−イル）−［４−（９−フェニル−９Ｈ−カルバゾール−３−イル）フェニル］−アミン（ＣＡＳ  １２４２０５６−４２−３）を、上記ＨＩＬ上に真空蒸着して、厚さ１２５ｎｍのＨＴＬを形成する。それから、Ｎ，Ｎ−ビス（４−（ジベンゾ［ｂ，ｄ］フラン−４−イル）フェニル）−［１，１’：４’，１''−テルフェニル］−４−アミンを、上記ＨＴＬの表面に直接置いて、厚さ５ｎｍのＥＢＬを形成する。
【０３９７】
ホストとして９７重量％の２−（１０−フェニル−９−アントラセニル）−ベンゾ［ｂ］ナフト［２，３−ｄ］フラン、およびドーパントとして３重量％のＮＵＢＤ３７０（Sun Finｅ Chemicals）を、上記ＥＢＬ上に堆積して、厚さ２０ｎｍの青色発光ＥＭＬを形成する。
【０３９８】
それから、実施例１０〜１５に係る第一有機マトリックス化合物を、第一蒸着源から上記ＥＭＬ上に直接堆積することによって、電子輸送層を形成する。また、上記ＥＴＬの厚さｄ（単位ｎｍ）は、表９から得られる。
【０３９９】
それから、実施例１１〜１５に係る有機ホスフィン化合物を、上記電子輸送層上に直接堆積することによって、本発明に係る電子注入層を形成する。上記電子注入層の組成および厚さは、表９から得られる。
【０４００】
第一カソード電極層を１０−７ｍｂａｒの超高真空で蒸着させる。したがって、一つ以上の金属を、０．１〜１０ｎｍ／ｓ（０．０１〜１Å／ｓ）の速度で熱単一共蒸着（thermal single CO-evaporation）させ、５〜１０００ｎｍの厚さの均質なカソード電極を生成する。それから、同じ条件下、任意の第二カソード電極層を第一カソード電極層上に直接置く。第一カソード電極層および第二カソード電極層の組成および厚さは、表９から得られる。
【０４０１】
６０ｎｍのビフェニル−４−イル（９，９−ジフェニル−９Ｈ−フルオレン−２−イル）−［４−（９−フェニル−９Ｈ−カルバゾール−３−イル）フェニル］−アミン（ＣＡＳ  １２４２０５６−４２−３）を、第二カソード電極層の表面に直接置く。
【０４０２】
ＯＬＥＤ積層体は、デバイスをガラススライドで密閉することによって環境条件から保護される。これにより、さらに保護するためのゲッタ材料を含む空洞が形成される。
【０４０３】
従来技術と比較した本発明の実施例の性能を評価するために、環境条件下（２０℃）にて電流効率を測定する。電流電圧の測定にはＫｅｉｔｈｌｅｙ  ２４００ソースメータを用い、単位Ｖで記録する。ボトムエミッション型デバイスでは１０ｍＡ／ｃｍ２、トップエミッション型デバイスでは１０ｍＡ／ｃｍ２で、較正済の分光計ＣＡＳ１４０（Instrument Systems製）を用いて、ＣＩＥ座標および光度（単位カンデラ）を測定する。ボトムエミッション型デバイスの寿命ＬＴは、環境条件（２０℃）、１０ｍＡ／ｃｍ２にて、Ｋｅｉｔｈｌｅｙ  ２４００ソースメータを用いて測定し、単位：時間で記録する。トップエミッション型デバイスの寿命ＬＴは、環境条件（２０℃）、８ｍＡ／ｃｍ２にて測定する。デバイスの光度は、較正済のフォトダイオードを用いて測定する。寿命ＬＴは、「デバイスの光度が初期値の９７％に減少するまでの時間」と定義する。
【０４０４】
ボトムエミッション型デバイスにおいて、発光は優位にランバーシアンであり、外部量子効率（ＥＱＥ）の百分率で定量する。上記効率ＥＱＥを％で決定するために、１０ｍＡ／ｃｍ２で較正されたフォトダイオードを用いて、上記デバイスの光出力を測定する。
【０４０５】
トップエミッション型デバイスにおいて、発光は前方を向き、ランバーシアンでなく、また微小空洞に大きく依存する。それゆえ、上記効率ＥＱＥは、ボトムエミッション型デバイスと比較してより高くなる。上記効率ＥＱＥを％で決定するために、１０ｍＡ／ｃｍ２で較正されたフォトダイオードを用いて、上記デバイスの光出力を測定する。
【０４０６】
［本発明の技術的効果］
ａ）蛍光青色発光層、電子輸送層、および電子注入層を有するボトムエミッション型デバイス
本発明に係る電子注入層がボトムエミッション型デバイスの性能に与える有益な影響は、表８から見て取ることができる。
【０４０７】
アントラセン化合物を第一有機マトリックス化合物として含む電子輸送層を、実施例１〜１０および比較例１、２で用いる。上記アントラセン化合物は、双極子モーメントが０デバイ以上、２．５デバイ以下であってもよい（表５参照）。
【０４０８】
比較例１では、有機ホスフィンオキシド化合物（Ｖｒ）を含む電子注入層が、アルミニウムカソード電極と直接接触している。動作電圧は、４．７Ｖと非常に高い。
【０４０９】
比較例２では、有機ホスフィンオキシド化合物（Ｖｒ）を含む電子注入層が、ＬｉＦの薄層と直接接触している。ＬｉＦ層は、電子注入層とアルミニウムカソード電極の間で接触して挟まれている。動作電圧は３．２Ｖであり、比較例１に比べてかなり低い。しかし、動作電圧におけるこの改善は、毒性があり熱的に不安定なＬｉＦを用いることによって達成されたものである。
【０４１０】
実施例１では、有機ホスフィンオキシド化合物（Ｖｒ）を含む電子注入層が、リチウムの０．４ｎｍ層である第一カソード電極層と、１００ｎｍアルミニウムである第二カソード電極層と直接接触している。動作電圧は３．３Ｖであり、したがって比較例２と同程度である。しかし、この極めて低い動作電圧は、ＬｉＦの代わりにリチウムを用いることで達成されたものである。リチウムは熱的に安定しており、それに加えて、毒性のある化合物ではないため、製造プロセスでの取り扱いが容易である。さらに、仕事関数が高いアルミニウムが用いられる比較例１に比べて動作電圧がかなり低い。リチウムは仕事関数が２．９５ｅＶであるのに対し、アルミニウムは仕事関数が４．３ｅＶである。したがって、リチウムの仕事関数はアルミニウムの仕事関数に比べてかなり低いため、電子をリチウム層から、ホスフィン化合物を含む電子注入層へ注入することはより簡単である。
【０４１１】
実施例２では、２ｎｍのイッテルビウムである第一カソード電極層を、リチウムの代わりに用いる。動作電圧は変わらない。バリウムを用いて第一カソード電極層を形成した実施例３でも、同じ動作電圧が得られる。イッテルビウムとバリウムの仕事関数は、アルミニウムの仕事関数よりも低い。
【０４１２】
実施例４〜１０では、式（Ｉａ）の有機ホスフィン化合物を含むさまざまな電子注入層をテストする。すべての実施例において、第一カソード電極層は２ｎｍのイッテルビウムから形成され、第二カソード電極層は１００ｎｍのアルミニウムから形成される。
【０４１３】
実施例４〜６では、電子注入層は、式（ＩＩ）の有機ホスフィン化合物を含む。動作電圧は３．３から３．４Ｖである。
【０４１４】
実施例７〜１０では、電子注入層は、式（ＩＩＩ）の有機ホスフィン化合物を含む。動作電圧は３．２から３．４Ｖである。
【０４１５】
すなわち、広範な有機ホスフィン化合物を、本発明に係る電子注入層に用いることができる。
【０４１６】
【表８】
2019500752.tif 000081
【０４１７】
ｂ）蛍光青色発光層、電子輸送層、および電子注入層を有するトップエミッション型デバイス
本発明に係る電子注入層がトップエミッション型デバイスの性能に与える有益な影響は、表９から見て取ることができる。
【０４１８】
有機ホスフィン化合物（Ｖｒ）を含む電子注入層が、２ｎｍのイッテルビウムからなる第一カソード電極層と直接接触している。実施例１１と１２では、第二カソード電極層は１１ｎｍのＡｇからなる。実施例１３から１５では、第二カソード電極層は１３ｎｍのＭｇＡｇ合金（１５：８５  ｖｏｌ％）からなる。
【０４１９】
実施例１１から１５では、電子輸送層を用いる。電子輸送層は、双極子モーメントが０デバイ以上、２．５デバイ以下である第一有機マトリックス化合物を含む（表９参照）。実施例１１および１３から１５では、トリアジン化合物ＥＴＭ−２８を用いる。実施例１２では、ジベンゾ［ｃ，ｈ］アクリジン化合物ＥＴＭ−１５を用いる。
【０４２０】
すべての実施例において、動作電圧は３．２から３．３Ｖと非常に低く、外部量子効率は１５．５から１６．５％ＥＱＥと非常に高く、寿命は４４から６０時間と長い（表９参照）。
【０４２１】
【表９】
2019500752.tif 000082
【０４２２】
上述の詳細な説明および実施例から、本発明の精神および範囲から逸脱することなしに、本発明の組成および方法に対して変更および変形を加えることができることは明らかである。したがって、本発明の精神および範囲を逸脱することなしに本発明に対して加えられるすべての変更は、添付の請求の範囲に含まれることを意図している。
【図１】
2019500752.tif 000094
【図２】
2019500752.tif 000095
【図３】
2019500752.tif 000096
【図４】
2019500752.tif 000097
【図５】
2019500752.tif 000098
【図６】
2019500752.tif 000099
【手続補正書】
【提出日】平成30年8月23日(2018.8.23)
【手続補正１】
【補正対象書類名】明細書
【補正対象項目名】０２４７
【補正方法】変更
【補正の内容】
【０２４７】
2019500752.tif 000100
【手続補正２】
【補正対象書類名】明細書
【補正対象項目名】０２４８
【補正方法】変更
【補正の内容】
【０２４８】
2019500752.tif 000101
【国際調査報告】
2019500752.tif 000102
2019500752.tif 000103